(57)【特許請求の範囲】
【請求項１】
対向に配置された第一の透明絶縁基板と、第二の透明絶縁基板と、前記第一の基板と第二の基板間に液晶組成物を含有する液晶層を挟持し、
前記第一基板上に、透明導電性材料からなる共通電極と、マトリクス状に配置される複数個のゲートバスライン及びデータバスラインと、
前記ゲートバスラインとデータバスラインとの交叉部に、薄膜トランジスタと、該トランジスタにより駆動され透明導電性材料からなる画素電極とを各画素毎に有し、
前記液晶層と、前記第一基板と第二基板のそれぞれの間にホモジニアス配向を誘起する配向膜層を有し、各配向膜の配向方向は平行であり、
前記画素電極と共通電極とはこれらの電極間にフリンジ電界を形成するために、前記画素電極と共通電極との間の電極間距離：Ｒが前記第一の基板と第二の基板との距離：Ｇより小さく、
前記共通電極は、前記第一基板のほぼ全面に平板状に、前記画素電極より第一基板に近い位置に配置され、
該液晶組成物が、正の誘電率異方性を有し、ネマチック相−等方性液体の転移温度が６０℃以上であり、誘電率異方性の絶対値が１以上であり、一般式（Ｍ）
【化１】
0005943228.tif 000419
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）で表される化合物、一般式（Ｌ）
【化２】
0005943228.tif 000420
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）はそれぞれ独立してひとつのシアノ基、フッ素原子又は塩素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。）で表される化合物及び一般式（ＩＶ）
【化１】
0005943228.tif 000421
（式中R7及びR8はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
A1及びA2はそれぞれ独立して、1,4-シクロヘキシレン基、1,4-フェニレン基又はテトラヒドロピラン−2,5−ジイル基を表すが、A1又は／及びA2が1,4-フェニレン基を表す場合、該1,4-フェニレン基中の1つ以上の水素原子はフッ素原子に置換されていてもよく、
Z1及びZ2はそれぞれ独立して単結合、−OCH2−、−OCF2−、−CH2O−、又はCF2O−を表し、
n1及びn2はそれぞれ独立して、0、1、2又は3を表すが、n1+n2は1〜3であり、A1、A2、Z1及び／又はZ2が複数存在する場合にはそれらは同一であっても異なっていてもよい。）で表される化合物を含有し、該液晶組成物中の該一般式（ＩＶ）で表される化合物の含有量が０．５から２０％であり、
一般式（Ｌ）で表される化合物として、一般式（ＩＶ−２）
【化４】
0005943228.tif 000422
（式中、Ｒ４５及びＲ４６はそれぞれ独立して炭素原子数１〜５のアルキル基または炭素原子数２〜５のアルケニル基を表すが、少なくとも１つは炭素原子数２〜５のアルケニル基を表し、Ｘ４１及びＸ４２はそれぞれ独立して水素原子またはフッ素原子を表すが、いずれか一方は水素原子を表す。）で表される化合物、一般式（ＩＶ）で表される化合物として、一般式（ＩＶａ１）及び（ＩＶａ２）
【化５】
0005943228.tif 000423
（式中、Ｒ7a1及びＲ7a2、Ｒ8a1及びＲ8a2はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
ｎa2は０又は１を表し、Ａ1a2は1,4-シクロヘキシレン基、1,4-フェニレン基又はテトラヒドロピラン−2,5−ジイル基を表し、一般式（ＩＶａ１）及び一般式（ＩＶａ２）中の1,4-フェニレン基中の1つ以上の水素原子はフッ素原子に置換されていてもよい。）で表される化合物からなる群の中から選ばれる化合物を３種以上含有することを特徴とする液晶表示素子。
【請求項２】
一般式（Ｌ）で表される化合物が、下記一般式（ＩＩＩ）
【化６】
0005943228.tif 000424
（式中、Ｒ５は水素原子又はメチル基を表し、Ｒ６は炭素原子数１〜５のアルキル基、炭素原子数２〜５のアルケニル基、炭素原子数１〜４のアルコキシ基を表す。）である請求項１記載の液晶表示素子。
【請求項３】
該画素電極が櫛形であるか又は、スリットを有する請求項１又は２記載の液晶表示素子。
【発明の詳細な説明】
【技術分野】
【０００１】
本願発明は、誘電率異方性が正のネマチック晶組成物を用い、高透過率、高開口率に特徴を有する液晶表示装置に関する。
【背景技術】
【０００２】
表示品質が優れていることから、アクティブマトリクス形液晶表示装置が携帯端末、液晶テレビ、プロジェクタ、コンピューター等の市場に出されている。アクティブマトリクス表示方式は、画素毎にTFT（薄膜トランジスタ）あるいはMIM（メタル・インシュレータ・メタル）等が使われており、この方式には高電圧保持率であることが重要視されている。また、更に広い視角特性を得るためにVA、IPS、OCBモードと組み合わせたTFT表示やより明るい表示を得るためにECBモードの反射型が提案されている。この様な表示素子に対応するために、現在も新しい液晶化合物あるいは液晶組成物の提案がなされている。【０００３】
現在スマートホン用の液晶ディスプレイとしては、高品位で、視覚特性に優れるインプレインスイッチング（Ｉｎ Ｐｌａｎｅ Ｓｗｉｔｃｈｉｎｇ：ＩＰＳ）モードＬＣＤの一種であるフリンジフィールドスイッチングモード液晶表示装置（Ｆｒｉｎｇｅ Ｆｉｅｌｄ Ｓｗｉｔｃｈｉｎｇ ｍｏｄｅ Ｌｉｑｕｉｄ Ｃｒｙｓｔａｌ Ｄｉｓｐｌａｙ；ＦＦＳ）が広く用いられている。ＦＦＳ方式は、上記ＩＰＳモードの低い開口率及び透過率を改善するため導入された方式であり、用いられている液晶材料としては、低電圧化がし易いことからp型液晶組成物を用いた材料が広く用いられている。また、ＦＦＳの用途が携帯端末であるため、さらなる省電力化の要求は強く液晶素子メーカはＩＧＺＯを用いたアレイの採用等盛んな開発が続いている。【０００４】
ＦＦＳ方式においては現在、誘電率異方性（Δε）の絶対値を増大し易く、結果的にしきい値電圧を低減できる正のΔεを有する液晶材料（p型液晶材料）を用いることが一般的である（特許文献１及び２参照）。しかし、ＦＦＳ方式においては、ＩＰＳとは異なり完全な平行電界を生じるわけでは無く、p型液晶材料を用いた場合は画素電極に近い液晶分子はフリンジの電界に沿って液晶分子の長軸が傾くことにより透過率が悪化してしまう問題がある。【０００５】
また、負のΔεを有する液晶材料（n型液晶材料）を用いた場合、n型組成物の分極方向が分子短軸方向にあることから、フリンジ電界の影響は、液晶分子を長軸に沿って回転させるのみで分子長軸は平行配列が維持されるため、透過率の低下は生じない（特許文献３及び４参照）。しかし、n型液晶材料は低消費電力を要求するような液晶表示素子においては、Δεの絶対値を増大しにくいことから、携帯機器用の表示素子としては応用が困難という問題を有していた。【０００６】
一方、p型液晶材料にn型液晶材料を添加する試みは、MIM素子におけるダイオードに平行の迷容量を減少させ、クロストークを削減する目的として開発された経緯が既に知られている（特許文献５及び６参照）。さらに、p型液晶材料に１０％以下のテルフェニル系n型液晶材料を添加した液晶組成物がIPS方式に好適である旨の開示も知られている（特許文献７参照）。しかし、MIM表示素子は、表示素子における基板面と垂直な電界でツイストネマチック状態の液晶材料をスイッチングする点でFFS方式とは全く異なる。また、IPS方式も液晶の配向方向こそホモジニアス配向である点で同一であるが、FFS方式ではフリンジ電界というIPS方式とは全く異なった電界により液晶分子をスイッチングする点で異なる。従って、これらの公知文献の表示素子とは、必要とされる光学特性が異なり、単純にこれらの公知文献記載の液晶組成物を転用しても、今日求められるような高性能な液晶表示素子を構成することは困難であり、ＦＦＳ方式に最適化された液晶組成物の提供が求められている。
【先行技術文献】
【特許文献】
【０００７】
【特許文献１】特開平１１−２０２３５６号公報
【特許文献２】特開２００３−２３３０８３号公報
【特許文献３】特開２００２−０３１８１２号公報
【特許文献４】特開２００２−１８２２３０号公報
【特許文献５】特表平０６−５０１５１７号公報
【特許文献６】特開２００７−３１４７９５号公報
【特許文献７】特開２００５−１６３０４７号公報
【発明の概要】
【発明が解決しようとする課題】
【０００８】
本発明の課題は、しきい値電圧、応答速度、低温安定性、視角特性等の液晶表示素子における特性を悪化させること無く、透過率を改善した液晶表示素子を提供することにある。
【課題を解決するための手段】
【０００９】
本願発明者らは、上記課題を解決するために鋭意検討した結果、FFS方式の液晶表示素子において二つの特徴的構造を有する液晶化合物を含有する液晶組成物の有用性を見出し本願発明の完成に至った。【００１０】
すなわち、本発明は、対向に配置された第一の透明絶縁基板と、第二の透明絶縁基板と、前記第一の基板と第二の基板間に液晶組成物を含有する液晶層を挟持し、
前記第一基板上に、透明導電性材料からなる共通電極と、マトリクス状に配置される複数個のゲートバスライン及びデータバスラインと、
前記ゲートバスラインとデータバスラインとの交叉部に、薄膜トランジスタと、該トランジスタにより駆動され透明導電性材料からなる画素電極とを各画素毎に有し、
前記液晶層と、前記第一基板と第二基板のそれぞれの間にホモジニアス配向を誘起する配向膜層を有し、各配向膜の配向方向は平行であり、
前記画素電極と共通電極とはこれらの電極間にフリンジ電界を形成するために、前記画素電極と共通電極との間の電極間距離：Ｒが前記第一の基板と第二の基板との距離：Ｇより小さく、
前記共通電極は、前記第一基板のほぼ全面に平板状に、前記画素電極より第一基板に近い位置に配置され、
該液晶組成物が、正の誘電率異方性を有し、ネマチック相−等方性液体の転移温度が６０℃以上であり、誘電率異方性の絶対値が１以上であり、一般式（Ｍ）【００１１】
【化１】
0005943228.tif 000002
【００１２】
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）で表される化合物、一般式（Ｌ）【００１３】
【化２】
0005943228.tif 000003
【００１４】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）はそれぞれ独立してシアノ基、フッ素原子又は塩素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。）で表される化合物及び一般式（ＩＶ）【００１５】
【化３】
0005943228.tif 000004
【００１６】
（式中R7及びR8はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
A1及びA2はそれぞれ独立して、1,4-シクロヘキシレン基、1,4-フェニレン基又はテトラヒドロピラン−2,5−ジイル基を表すが、A1又は／及びA2が1,4-フェニレン基を表す場合、該1,4-フェニレン基中の1つ以上の水素原子はフッ素原子に置換されていてもよく、
Z1及びZ2はそれぞれ独立して単結合、−OCH2−、−OCF2−、−CH2O−、又はCF2O−を表し、
n1及びn2はそれぞれ独立して、0、1、2又は3を表すが、n1+n2は1〜3であり、A1、A2、Z1及び／又はZ2が複数存在する場合にはそれらは同一であっても異なっていてもよい。）で表される化合物を含有し、該一般式（ＩＶ）で表される化合物の含有量が０．５から２０％であることを特徴とする液晶表示素子である。
【発明の効果】
【００１７】
本発明のＦＦＳモードの液晶表示素子は透過率が高く、バックライトの光量を低減できることから、FFS方式の優れた視角特性を保持し、低消費電力である特徴を有し、優れた表示特性を有する。本発明の液晶表示素子は、携帯端末、液晶ＴＶ、モニター等の表示素子に有用である。
【図面の簡単な説明】
【００１８】
【図１】本発明の液晶表示素子の構成の一例を模式的に示す図
【図２】図１における基板２上に形成された電極層３のＩＩ線で囲まれた領域を拡大した平面図
【図３】図２におけるＩＩＩ−ＩＩＩ線方向に図１に示す液晶表示素子を切断した断面図
【図４】配向膜４により誘起された液晶の配向方向を模式的に示す図
【図５】図１における基板２上に形成された電極層３のＩＩ線で囲まれた領域の他の例を拡大した平面図
【図６】図２におけるＩＩＩ−ＩＩＩ線方向に図１に示す液晶表示素子を切断した他の例の断面図
【発明を実施するための形態】
【００１９】
前述の通り、本願発明は、ＦＦＳモードの液晶表示素子に最適なｐ型液晶組成物を見出したものである。以下、まず、本発明における液晶組成物の実施の態様について説明する。
（液晶層）
本発明の液晶表示素子は、一般式（Ｍ）で表される化合物を含有する。
【００２０】
【化４】
0005943228.tif 000005
【００２１】
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類である。さらに、本発明の別の実施形態では５種類である。さらに、本発明の別の実施形態では６種類である。さらに、本発明の別の実施形態では７種類以上である。
【００２２】
本発明の液晶組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【００２３】
【表１】
0005943228.tif 000006
【００２４】
最も好ましい＝１、特に好ましい＝２、より更に好ましい＝３、さらに好ましい＝４、より好ましい＝５、好ましい＝６
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００２５】
ＲＭ１は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。
【００２６】
一般式（Ｍ）で表される化合物は液晶組成物の化学的な安定性が求められる場合には塩素原子をその分子内に有さないことが好ましい。更に液晶組成物内に塩素原子を有する化合物が５％以下であることが好ましく、３％以下であることが好ましく、１％以下であることが好ましく、０．５％以下であることが好ましく、実質的に含有しないことが好ましい。実質的に含有しないとは、化合物製造時の不純物として生成した化合物等の意図せず塩素原子を含む化合物のみが液晶組成物に混入することを意味する。
【００２７】
一般式（Ｍ）で表される化合物は、例えば一般式（ＶＩＩＩ）で表される化合物群から選ばれる化合物であることが好ましい。
【００２８】
【化５】
0005943228.tif 000007
【００２９】
（式中、Ｒ８は炭素原子数１〜５のアルキル基、炭素原子数２〜５のアルケニル基または炭素原子数１〜４のアルコキシ基を表し、Ｘ８１からＸ８５はそれぞれ独立して水素原子またはフッ素原子を表し、Ｙ８はフッ素原子または−ＯＣＦ３を表す。）
含有量の好ましい範囲は、下記の表に示すとおりである。
【００３０】
【表２】
0005943228.tif 000008
【００３１】
最も好ましい＝１、特に好ましい＝２、より更に好ましい＝３、さらに好ましい＝４、より好ましい＝５、好ましい＝６
さらに、一般式（ＶＩＩＩ）で表される化合物は、一般式（ＶＩＩＩ−１）で表される化合物であることが好ましい。
【００３２】
【化６】
0005943228.tif 000009
【００３３】
（式中、Ｒ８は一般式（ＶＩＩＩ）における意味と同じ意味を表す。）
さらに、一般式（ＶＩＩＩ−１）で表される化合物は、具体的には式（２６．１）から式（２６．４）で表される化合物であることが好ましく、式（２６．１）または式（２６．２）で表される化合物が好ましく、式（２６．２）で表される化合物がさらに好ましい。
【００３４】
【化７】
0005943228.tif 000010
【００３５】
【化８】
0005943228.tif 000011
【００３６】
【化９】
0005943228.tif 000012
【００３７】
【化１０】
0005943228.tif 000013
【００３８】
式（２６．２）で表される化合物の含有量の好ましい範囲は、下記の表に示すとおりである。
【００３９】
【表３】
0005943228.tif 000014
【００４０】
最も好ましい＝１、特に好ましい＝２、より更に好ましい＝３、さらに好ましい＝４、より好ましい＝５、好ましい＝６
さらに、一般式（ＶＩＩＩ）で表される化合物は、一般式（ＶＩＩＩ−２）で表される化合物であることが好ましい。
【００４１】
【化１１】
0005943228.tif 000015
【００４２】
（式中、Ｒ８は一般式（ＶＩＩＩ）における意味と同じ意味を表す。）
さらに、一般式（ＶＩＩＩ−２）で表される化合物は、式（２７．１）から式（２７．４）で表される化合物であることが好ましく、式（２７．２）で表される化合物であることが好ましい。
【００４３】
【化１２】
0005943228.tif 000016
【００４４】
【化１３】
0005943228.tif 000017
【００４５】
【化１４】
0005943228.tif 000018
【００４６】
【化１５】
0005943228.tif 000019
【００４７】
さらに、一般式（Ｍ）で表される化合物は、例えば一般式（ＩＸ）で表される化合物群から選ばれる化合物であることが好ましい。
【００４８】
【化１６】
0005943228.tif 000020
【００４９】
（式中、Ｒ９は炭素原子数１〜５のアルキル基、炭素原子数２〜５のアルケニル基または炭素原子数１〜４のアルコキシ基を表し、Ｘ９１及びＸ９２はそれぞれ独立して水素原子またはフッ素原子を表し、Ｙ９はフッ素原子、塩素原子または−ＯＣＦ３を表し、Ｕ９は単結合、−ＣＯＯ−または−ＣＦ２Ｏ−を表す。）
含有量の好ましい範囲は、下記の表に示すとおりである。
【００５０】
【表４】
0005943228.tif 000021
【００５１】
最も好ましい＝１、特に好ましい＝２、より更に好ましい＝３、さらに好ましい＝４、より好ましい＝５、好ましい＝６
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００５２】
さらに、一般式（ＩＸ）で表される化合物は、一般式（ＩＸ−１）で表される化合物であることが好ましい。
【００５３】
【化１７】
0005943228.tif 000022
【００５４】
（式中、Ｒ９およびＸ９２は一般式（ＩＸ）における意味と同じ意味を表す。）
さらに、一般式（ＩＸ−１）で表される化合物は、一般式（ＩＸ−１−１）で表される化合物であることが好ましい。
【００５５】
【化１８】
0005943228.tif 000023
【００５６】
（式中、Ｒ９は一般式（ＩＸ）における意味と同じ意味を表す。）
一般式（ＩＸ−１−１）表される化合物の含有量の好ましい範囲は、下記の表に示すとおりである。
【００５７】
【表５】
0005943228.tif 000024
【００５８】
最も好ましい＝１、特に好ましい＝２、より更に好ましい＝３、さらに好ましい＝４、より好ましい＝５、好ましい＝６
さらに、一般式（ＩＸ−１−１）で表される化合物は、式（２８．１）から式（２８．５）で表される化合物であることが好ましく、式（２８．３）または／および式（２８．５）で表される化合物であることが好ましい。
【００５９】
【化１９】
0005943228.tif 000025
【００６０】
【化２０】
0005943228.tif 000026
【００６１】
【化２１】
0005943228.tif 000027
【００６２】
【化２２】
0005943228.tif 000028
【００６３】
【化２３】
0005943228.tif 000029
【００６４】
本発明の液晶組成物において、式（２８．３）で表される化合物または／および式（２８．５）で表される化合物の含有量の好ましい範囲は、下記の表に示すとおりである。
【００６５】
【表６】
0005943228.tif 000030
【００６６】
最も好ましい＝１、特に好ましい＝２、より更に好ましい＝３、さらに好ましい＝４、より好ましい＝５、好ましい＝６
さらに、一般式（ＩＸ−１）で表される化合物は、一般式（ＩＸ−１−２）で表される化合物であることが好ましい。
【００６７】
【化２４】
0005943228.tif 000031
【００６８】
（式中、Ｒ９は一般式（ＩＸ）における意味と同じ意味を表す。）
さらに、一般式（ＩＸ−１−２）で表される化合物は、式（２９．１）から式（２９．４）で表される化合物であることが好ましく、式（２９．２）または／および式（２９．４）で表される化合物であることが好ましい。
【００６９】
【化２５】
0005943228.tif 000032
【００７０】
【化２６】
0005943228.tif 000033
【００７１】
【化２７】
0005943228.tif 000034
【００７２】
【化２８】
0005943228.tif 000035
【００７３】
さらに、一般式（ＩＸ）で表される化合物は、一般式（ＩＸ−２）で表される化合物であることが好ましい。
【００７４】
【化２９】
0005943228.tif 000036
【００７５】
（式中、Ｒ９、Ｘ９１およびＸ９２は一般式（ＩＸ）における意味と同じ意味を表す。）
さらに、一般式（ＩＸ−２）で表される化合物は、一般式（ＩＸ−２−１）で表される化合物であることが好ましい。
【００７６】
【化３０】
0005943228.tif 000037
【００７７】
（式中、Ｒ９は一般式（ＩＸ）における意味と同じ意味を表す。）
一般式（ＩＸ−２−１）で表される化合物の含有量の好ましい範囲は、下記の表に示すとおりである。
【００７８】
【表７】
0005943228.tif 000038
【００７９】
最も好ましい＝１、特に好ましい＝２、より更に好ましい＝３、さらに好ましい＝４、より好ましい＝５、好ましい＝６
さらに、一般式（ＩＸ−２−１）で表される化合物は、式（３０．１）から式（３０．４）で表される化合物であることが好ましく、式（３０．１）から式（３０．２）で表される化合物であることが好ましい。
【００８０】
【化３１】
0005943228.tif 000039
【００８１】
【化３２】
0005943228.tif 000040
【００８２】
【化３３】
0005943228.tif 000041
【００８３】
【化３４】
0005943228.tif 000042
【００８４】
さらに、一般式（ＩＸ−２）で表される化合物は、一般式（ＩＸ−２−２）で表される化合物であることが好ましい。
【００８５】
【化３５】
0005943228.tif 000043
【００８６】
（式中、Ｒ９は一般式（ＩＸ）における意味と同じ意味を表す。）
一般式（ＩＸ−２−２）で表される化合物の含有量の好ましい範囲は、下記の表に示すとおりである。
【００８７】
【表８】
0005943228.tif 000044
【００８８】
最も好ましい＝１、特に好ましい＝２、より更に好ましい＝３、さらに好ましい＝４、より好ましい＝５、好ましい＝６
さらに、一般式（ＩＸ−２−２）で表される化合物は、式（３１．１）から式（３１．４）で表される化合物であることが好ましく、式（３１．１）から式（３１．４）で表される化合物であることが好ましい。
【００８９】
【化３６】
0005943228.tif 000045
【００９０】
【化３７】
0005943228.tif 000046
【００９１】
【化３８】
0005943228.tif 000047
【００９２】
【化３９】
0005943228.tif 000048
【００９３】
さらに、一般式（ＩＸ−２）で表される化合物は、一般式（ＩＸ−２−３）で表される化合物であることが好ましい。
【００９４】
【化４０】
0005943228.tif 000049
【００９５】
（式中、Ｒ９は一般式（ＩＸ）における意味と同じ意味を表す。）
一般式（ＩＸ−２−３）で表される化合物の含有量の好ましい範囲は、下記の表に示すとおりである。
【００９６】
【表９】
0005943228.tif 000050
【００９７】
最も好ましい＝１、特に好ましい＝２、より更に好ましい＝３、さらに好ましい＝４、より好ましい＝５、好ましい＝６
さらに、一般式（ＩＸ−２−３）で表される化合物は、式（３２．１）から式（３２．４）で表される化合物であることが好ましく、式（３２．２）および／または式（３２．４）で表される化合物であることが好ましい。
【００９８】
【化４１】
0005943228.tif 000051
【００９９】
【化４２】
0005943228.tif 000052
【０１００】
【化４３】
0005943228.tif 000053
【０１０１】
【化４４】
0005943228.tif 000054
【０１０２】
さらに、一般式（ＩＸ−２）で表される化合物は、一般式（ＩＸ−２−４）で表される化合物であることが好ましい。
【０１０３】
【化４５】
0005943228.tif 000055
【０１０４】
（式中、Ｒ９は一般式（ＩＸ）における意味と同じ意味を表す。）
一般式（ＩＸ−２−４）で表される化合物の含有量の好ましい範囲は、下記の表に示すとおりである。
【０１０５】
【表１０】
0005943228.tif 000056
【０１０６】
最も好ましい＝１、特に好ましい＝２、より更に好ましい＝３、さらに好ましい＝４、より好ましい＝５、好ましい＝６
さらに、一般式（ＩＸ−２−４）で表される化合物は、式（３３．１）から式（３３．５）で表される化合物であることが好ましく、式（３３．１）および／または式（３３．３）で表される化合物であることが好ましい。
【０１０７】
【化４６】
0005943228.tif 000057
【０１０８】
【化４７】
0005943228.tif 000058
【０１０９】
【化４８】
0005943228.tif 000059
【０１１０】
【化４９】
0005943228.tif 000060
【０１１１】
【化５０】
0005943228.tif 000061
【０１１２】
【化５１】
0005943228.tif 000062
【０１１３】
さらに、一般式（ＩＸ−２）で表される化合物は、一般式（ＩＸ−２−５）で表される化合物であることが好ましい。
【０１１４】
【化５２】
0005943228.tif 000063
【０１１５】
（式中、Ｒ９は一般式（ＩＸ）における意味と同じ意味を表す。）
一般式（ＩＸ−２−５）で表される化合物の含有量の好ましい範囲は、下記の表に示すとおりである。
【０１１６】
【表１１】
0005943228.tif 000064
【０１１７】
最も好ましい＝１、特に好ましい＝２、より更に好ましい＝３、さらに好ましい＝４、より好ましい＝５、好ましい＝６  本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１１８】
さらに、一般式（ＩＸ−２−５）で表される化合物は、式（３４．１）から式（３４．５）で表される化合物であることが好ましく、式（３４．１）、式（３４．２）、式（３４．３）および／または式（３４．５）で表される化合物であることが好ましい。
【０１１９】
【化５３】
0005943228.tif 000065
【０１２０】
【化５４】
0005943228.tif 000066
【０１２１】
【化５５】
0005943228.tif 000067
【０１２２】
【化５６】
0005943228.tif 000068
【０１２３】
【化５７】
0005943228.tif 000069
【０１２４】
【化５８】
0005943228.tif 000070
【０１２５】
【化５９】
0005943228.tif 000071
【０１２６】
さらに、一般式（ＩＸ）で表される化合物は、一般式（ＩＸ−３）で表される化合物であることが好ましい。
【０１２７】
【化６０】
0005943228.tif 000072
【０１２８】
（式中、Ｒ９、Ｘ９１およびＸ９２は一般式（ＩＸ）における意味と同じ意味を表す。）
さらに、一般式（ＩＸ−３）で表される化合物は、一般式（ＩＸ−３−１）で表される化合物であることが好ましい。
【０１２９】
【化６１】
0005943228.tif 000073
【０１３０】
（式中、Ｒ９は一般式（ＩＸ）における意味と同じ意味を表す。）
一般式（ＩＸ−３−１）で表される化合物の含有量の好ましい範囲は、下記の表に示すとおりである。
【０１３１】
【表１２】
0005943228.tif 000074
【０１３２】
最も好ましい＝１、特に好ましい＝２、より更に好ましい＝３、さらに好ましい＝４、より好ましい＝５、好ましい＝６
さらに、一般式（ＩＸ−３−１）で表される化合物は、式（３５．１）から式（３５．４）で表される化合物であることが好ましく、式（３５．１）および／または式（３５．２）で表される化合物であることが好ましい。
【０１３３】
【化６２】
0005943228.tif 000075
【０１３４】
【化６３】
0005943228.tif 000076
【０１３５】
【化６４】
0005943228.tif 000077
【０１３６】
【化６５】
0005943228.tif 000078
【０１３７】
さらに、一般式（Ｍ）で表される化合物は、一般式（Ｘ）で表される化合物であることが好ましい。
【０１３８】
【化６６】
0005943228.tif 000079
【０１３９】
（式中、Ｘ１０１からＸ１０４はそれぞれ独立してフッ素原子または水素原子を表し、Ｙ１０はフッ素原子、塩素原子、−ＯＣＦ３を表し、Ｑ１０は単結合または−ＣＦ２Ｏ−を表し、Ｒ１０は炭素原子数１〜５のアルキル基、炭素原子数２〜５のアルケニル基または炭素原子数１〜４のアルコキシ基を表し、Ａ１０１およびＡ１０２はそれぞれ独立して、１，４−シクロヘキシレン基、１,４-フェニレン基または
【０１４０】
【化６７】
0005943228.tif 000080
【０１４１】
【化６８】
0005943228.tif 000081
【０１４２】
【化６９】
0005943228.tif 000082
【０１４３】
を表すが、１,４-フェニレン基上の水素原子はフッ素原子によって置換されていてもよい。）
一般式（Ｘ）で表される化合物の含有量の好ましい範囲は、下記の表に示すとおりである。
【０１４４】
【表１３】
0005943228.tif 000083
【０１４５】
最も好ましい＝１、特に好ましい＝２、より更に好ましい＝３、さらに好ましい＝４、より好ましい＝５、好ましい＝６  本発明の液晶組成物の粘度を低く保ち、応答速度が速い液晶組成物が必要な場合は上記の下限値を低めに、上限値を低めにすることが好ましい。さらに、焼き付きの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１４６】
本発明の液晶組成物に使用される一般式（Ｘ）で表される化合物は、一般式（Ｘ−１）で表される化合物であることが好ましい。
【０１４７】
【化７０】
0005943228.tif 000084
【０１４８】
（式中、Ｘ１０１からＸ１０３およびＲ１０は一般式（Ｘ）における意味と同じ意味を表す。）
一般式（Ｘ−１）で表される化合物の含有量の好ましい範囲は、下記の表に示すとおりである。
【０１４９】
【表１４】
0005943228.tif 000085
【０１５０】
最も好ましい＝１、特に好ましい＝２、より更に好ましい＝３、さらに好ましい＝４、より好ましい＝５、好ましい＝６
さらに、本発明の液晶組成物に使用される一般式（Ｘ−１）で表される化合物は、一般式（Ｘ−１−１）で表される化合物であることが好ましい。
【０１５１】
【化７１】
0005943228.tif 000086
【０１５２】
（式中、Ｒ１０は一般式（Ｘ）における意味と同じ意味を表す。）
一般式（Ｘ−１−１）で表される化合物の含有量の好ましい範囲は、下記の表に示すとおりである。
【０１５３】
【表１５】
0005943228.tif 000087
【０１５４】
最も好ましい＝１、特に好ましい＝２、より更に好ましい＝３、さらに好ましい＝４、より好ましい＝５、好ましい＝６
さらに、本発明の液晶組成物に使用される一般式（Ｘ−１−１）で表される化合物は、具体的には式（３６．１）から式（３６．４）で表される化合物であることが好ましく、中でも式（３６．１）および／または式（３６．２）で表される化合物を含有することが好ましい。
【０１５５】
【化７２】
0005943228.tif 000088
【０１５６】
【化７３】
0005943228.tif 000089
【０１５７】
【化７４】
0005943228.tif 000090
【０１５８】
【化７５】
0005943228.tif 000091
【０１５９】
さらに、本発明の液晶組成物に使用される一般式（Ｘ−１）で表される化合物は、一般式（Ｘ−１−２）で表される化合物であることが好ましい。
【０１６０】
【化７６】
0005943228.tif 000092
【０１６１】
（式中、Ｒ１０は炭素原子数１〜５のアルキル基、炭素原子数２〜５のアルケニル基または炭素原子数１〜４のアルコキシ基を表す。）
一般式（Ｘ−１−２）で表される化合物の含有量の好ましい範囲は、下記の表に示すとおりである。
【０１６２】
【表１６】
0005943228.tif 000093
【０１６３】
最も好ましい＝１、特に好ましい＝２、より更に好ましい＝３、さらに好ましい＝４、より好ましい＝５、好ましい＝６
さらに、本発明の液晶組成物に使用される一般式（Ｘ−１−２）で表される化合物は、具体的には式（３７．１）から式（３７．４）で表される化合物であることが好ましく、中でも式（３７．２）で表される化合物を含有することが好ましい。
【０１６４】
【化７７】
0005943228.tif 000094
【０１６５】
【化７８】
0005943228.tif 000095
【０１６６】
【化７９】
0005943228.tif 000096
【０１６７】
【化８０】
0005943228.tif 000097
【０１６８】
さらに、本発明の液晶組成物に使用される一般式（Ｘ−１）で表される化合物は、一般式（Ｘ−１−３）で表される化合物であることが好ましい。
【０１６９】
【化８１】
0005943228.tif 000098
【０１７０】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０１７１】
一般式（Ｘ−１−３）で表される化合物の含有量の好ましい範囲は、下記の表に示すとおりである。
【０１７２】
【表１７】
0005943228.tif 000099
【０１７３】
最も好ましい＝１、特に好ましい＝２、より更に好ましい＝３、さらに好ましい＝４、より好ましい＝５、好ましい＝６
さらに、本発明の液晶組成物に使用される一般式（Ｘ−１−３）で表される化合物は、具体的には式（３８．１）から式（３８．４）で表される化合物であることが好ましく、中でも式（３８．２）で表される化合物を含有することが好ましい。
【０１７４】
【化８２】
0005943228.tif 000100
【０１７５】
【化８３】
0005943228.tif 000101
【０１７６】
【化８４】
0005943228.tif 000102
【０１７７】
【化８５】
0005943228.tif 000103
【０１７８】
本発明の液晶組成物に使用される一般式（Ｘ）で表される化合物は、一般式（Ｘ−２）で表される化合物であることが好ましい。
【０１７９】
【化８６】
0005943228.tif 000104
【０１８０】
（式中、Ｘ１０２からＸ１０３はそれぞれ独立してフッ素原子または水素原子を表し、Ｙ１０はフッ素原子、塩素原子、−ＯＣＦ３を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０１８１】
さらに、本発明の液晶組成物に使用される一般式（Ｘ−２）で表される化合物は、一般式（Ｘ−２−１）で表される化合物であることが好ましい。
【０１８２】
【化８７】
0005943228.tif 000105
【０１８３】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０１８４】
一般式（Ｘ−２−１）で表される化合物の含有量は、本発明の液晶組成物の総量に対して３質量％以上であることが好ましく、６質量％以上がより好ましく、９質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０１８５】
さらに、本発明の液晶組成物に使用される一般式（Ｘ−２−１）で表される化合物は、具体的には式（３９．１）から式（３９．４）で表される化合物であることが好ましく、中でも式（３９．２）で表される化合物を含有することが好ましい。
【０１８６】
【化８８】
0005943228.tif 000106
【０１８７】
【化８９】
0005943228.tif 000107
【０１８８】
【化９０】
0005943228.tif 000108
【０１８９】
【化９１】
0005943228.tif 000109
【０１９０】
さらに、本発明の液晶組成物に使用される一般式（Ｘ−２）で表される化合物は、一般式（Ｘ−２−２）で表される化合物であることが好ましい。
【０１９１】
【化９２】
0005943228.tif 000110
【０１９２】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
一般式（Ｘ−２−２）で表される化合物の含有量は、本発明の液晶組成物の総量に対して３質量％以上であることが好ましく、６質量％以上がより好ましく、９質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０１９３】
さらに、本発明の液晶組成物に使用される一般式（Ｘ−２−２）で表される化合物は、具体的には式（４０．１）から式（４０．４）で表される化合物であることが好ましく、中でも式（４０．２）で表される化合物を含有することが好ましい。
【０１９４】
【化９３】
0005943228.tif 000111
【０１９５】
【化９４】
0005943228.tif 000112
【０１９６】
【化９５】
0005943228.tif 000113
【０１９７】
【化９６】
0005943228.tif 000114
【０１９８】
さらに、一般式（Ｘ）で表される化合物は一般式（Ｘ−３）で表される化合物であることが好ましい。
【０１９９】
【化９７】
0005943228.tif 000115
【０２００】
（式中、Ｘ１０２からＸ１０３はそれぞれ独立してフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０２０１】
さらに、本発明の液晶組成物に使用される一般式（Ｘ−３）で表される化合物は、一般式（Ｘ−３−１）で表される化合物であることが好ましい。
【０２０２】
【化９８】
0005943228.tif 000116
【０２０３】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０２０４】
一般式（Ｘ−３−１）で表される化合物の含有量は、本発明の液晶組成物の総量に対して１質量％以上であることが好ましく、２質量％以上がより好ましく、３質量％以上がさらに好ましい。また、低温での溶解性、転移温度、電気的な信頼性などを考慮して、最大比率を１０質量％以下にとどめることが好ましく、８質量％以下がさらに好ましく、６質量％以下がより好ましく、４質量％以下が特に好ましい。
【０２０５】
さらに、本発明の液晶組成物に使用される一般式（Ｘ−３−１）で表される化合物は、具体的には式（４１．１）から式（４１．４）で表される化合物であることが好ましく、中でも式（４１．２）で表される化合物を含有することが好ましい。
【０２０６】
【化９９】
0005943228.tif 000117
【０２０７】
【化１００】
0005943228.tif 000118
【０２０８】
【化１０１】
0005943228.tif 000119
【０２０９】
【化１０２】
0005943228.tif 000120
【０２１０】
更に、一般式（Ｘ）で表される化合物は、一般式（Ｘ−４）で表される化合物であることが好ましい。
【０２１１】
【化１０３】
0005943228.tif 000121
【０２１２】
（式中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２１３】
さらに、本発明の液晶組成物に使用される一般式（Ｘ−４）で表される化合物は、一般式（Ｘ−４−１）で表される化合物であることが好ましい。
【０２１４】
【化１０４】
0005943228.tif 000122
【０２１５】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２１６】
一般式（Ｘ−４−１）で表される化合物の含有量は、本発明の液晶組成物の総量に対して２質量％以上であることが好ましく、５質量％以上がより好ましく、１０質量％以上がさらに好ましい。また、低温での溶解性、転移温度、電気的な信頼性などを考慮して、最大比率を２０質量％以下にとどめることが好ましく、１７質量％以下がさらに好ましく、１５質量％以下がより好ましく、１３質量％以下が特に好ましい。
【０２１７】
さらに、本発明の液晶組成物に使用される一般式（Ｘ−４−１）で表される化合物は、具体的には式（４２．１）から式（４２．４）で表される化合物であることが好ましく、中でも式（４２．３）で表される化合物を含有することが好ましい。
【０２１８】
【化１０５】
0005943228.tif 000123
【０２１９】
【化１０６】
0005943228.tif 000124
【０２２０】
【化１０７】
0005943228.tif 000125
【０２２１】
【化１０８】
0005943228.tif 000126
【０２２２】
更に、一般式（Ｘ）で表される化合物は、一般式（Ｘ−５）で表される化合物であることが好ましい。
【０２２３】
【化１０９】
0005943228.tif 000127
【０２２４】
（式中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２２５】
さらに、本発明の液晶組成物に使用される一般式（Ｘ−５）で表される化合物は、一般式（Ｘ−５−１）で表される化合物であることが好ましい。
【０２２６】
【化１１０】
0005943228.tif 000128
【０２２７】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２２８】
さらに、本発明の液晶組成物に使用される一般式（Ｘ−５−１）で表される化合物は、具体的には式（４３．１）から式（４３．４）で表される化合物であることが好ましく、中でも式（４３．２）で表される化合物を含有することが好ましい。
【０２２９】
【化１１１】
0005943228.tif 000129
【０２３０】
【化１１２】
0005943228.tif 000130
【０２３１】
【化１１３】
0005943228.tif 000131
【０２３２】
【化１１４】
0005943228.tif 000132
【０２３３】
本発明の液晶組成物に使用される一般式（Ｘ）で表される化合物は、一般式（Ｘ−６）で表される化合物であることが好ましい。
【０２３４】
【化１１５】
0005943228.tif 000133
【０２３５】
（式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０２３６】
一般式（Ｘ−６）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では本発明の液晶組成物の総量に対して４％、別の実施形態では５％、さらに別の実施形態では６％、またさらに別の実施形態では８％、またさらに別の実施形態では９％、またさらに別の実施形態では１１％、またさらに別の実施形態では１４％である。またさらに別の実施形態では１８％である。
【０２３７】
また、含有量の上限値は、例えば、本発明の一つの実施形態では３０％、別の実施形態では２０％、更に別の実施形態では１３％、また更に別の実施形態では１０％、また更に別の実施形態では７％、また更に別の実施形態では３％である。
【０２３８】
さらに、本発明の液晶組成物に使用される一般式（Ｘ−６）で表される化合物は、具体的には式（４４．１）から式（４４．４）で表される化合物であることが好ましく、中でも式（４４．１）および／または式（４４．２）で表される化合物を含有することが好ましい。
【０２３９】
【化１１６】
0005943228.tif 000134
【０２４０】
【化１１７】
0005943228.tif 000135
【０２４１】
【化１１８】
0005943228.tif 000136
【０２４２】
【化１１９】
0005943228.tif 000137
【０２４３】
さらに、一般式（Ｘ）で表される化合物は、一般式（ＸＩ）で表される群より選ばれる化合物であることが好ましい。
【０２４４】
【化１２０】
0005943228.tif 000138
【０２４５】
（式中、Ｘ１１１からＸ１１７はそれぞれ独立してフッ素原子または水素原子を表し、Ｘ１１１からＸ１１７の少なくとも一つはフッ素原子を表し、Ｒ１１は炭素原子数１〜５のアルキル基、炭素原子数２〜５のアルケニル基または炭素原子数１〜４のアルコキシ基を表し、Ｙ１１はフッ素原子または−ＯＣＦ３を表す。）
組み合わせることのできる化合物に特に制限は無いが、低温での溶解性、転移温度、電気的な信頼性、複屈折率などを考慮して１種から３種類以上組み合わせることが好ましい。
【０２４６】
一般式（ＸＩ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では４％、さらに別の実施形態では５％、またさらに別の実施形態では７％、またさらに別の実施形態では９％、またさらに別の実施形態では１０％、またさらに別の実施形態では１２％である。またさらに別の実施形態では１３％である。またさらに別の実施形態では１５％である。またさらに別の実施形態では１８％である。
【０２４７】
また、含有量の上限値は、例えば、本発明の一つの実施形態では３０％、別の実施形態では２５％、更に別の実施形態では２０％、また更に別の実施形態では１５％、また更に別の実施形態では１０％、また更に別の実施形態では５％である。
【０２４８】
本発明の液晶組成物が、セルギャップの小さい液晶表示素子用に用いられる場合は、一般式（ＸＩ）で表される化合物の含有量を多めにすることが適している。駆動電圧の小さい液晶表示素子用に用いられる場合は、一般式（ＸＩ）で表される化合物の含有量を多めにすることが適している。また、低温の環境で用いられる液晶表示素子用に用いられる場合は一般式（ＸＩ）で表される化合物の含有量を少なめにすることが適している。応答速度の速い液晶表示素子に用いられる液晶組成物である場合は、一般式（ＸＩ）で表される化合物の含有量を少なめにすることが適している。
【０２４９】
さらに、本発明の液晶組成物に使用される一般式（ＸＩ）で表される化合物は、一般式（ＸＩ−１）で表される化合物であることが好ましい。
【０２５０】
【化１２１】
0005943228.tif 000139
【０２５１】
（式中、Ｒ１１は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して、実施形態ごとに適宜組み合わせる。例えば、本発明の一つの実施形態では１種類、別の実施形態では２種類、更に別の実施形態では３種類以上組み合わせる。
【０２５２】
一般式（ＸＩ−１）で表される化合物の含有量は、本発明の液晶組成物の総量に対して１質量％以上であることが好ましく、３質量％以上がより好ましく、４質量％以上がさらに好ましく、６質量％以上がさらに好ましく、９質量％以上が特に好ましい。また、低温での溶解性、転移温度、電気的な信頼性などを考慮して、最大比率を２０質量％以下にとどめることが好ましく、１５質量％以下がさらに好ましく、１２質量％以下がより好ましく、８質量％以下が特に好ましい。
【０２５３】
さらに、本発明の液晶組成物に使用される一般式（ＸＩ−１）で表される化合物は、具体的には式（４５．１）から式（４５．４）で表される化合物であることが好ましく、中でも式（４５．２）から式（４５．４）で表される化合物を含有することが好ましく、式（４５．２）で表される化合物を含有することがより好ましい。
【０２５４】
【化１２２】
0005943228.tif 000140
【０２５５】
【化１２３】
0005943228.tif 000141
【０２５６】
【化１２４】
0005943228.tif 000142
【０２５７】
【化１２５】
0005943228.tif 000143
【０２５８】
さらに、一般式（Ｘ）で表される化合物は、一般式（ＸＩＩ）で表される群より選ばれる化合物であることが好ましい。
【０２５９】
【化１２６】
0005943228.tif 000144
【０２６０】
（式中、Ｘ１２１からＸ１２６はそれぞれ独立してフッ素原子または水素原子を表し、Ｒ１２は炭素原子数１〜５のアルキル基、炭素原子数２〜５のアルケニル基または炭素原子数１〜４のアルコキシ基を表し、Ｙ１２はフッ素原子または−ＯＣＦ３を表す。）
組み合わせることのできる化合物に特に制限は無いが、低温での溶解性、転移温度、電気的な信頼性、複屈折率などを考慮して１種から３種類以上組み合わせることが好ましく、１種から４種類以上組み合わせることがより好ましい。
【０２６１】
さらに、本発明の液晶組成物に使用される一般式（ＸＩＩ）で表される化合物は、一般式（ＸＩＩ−１）で表される化合物であることが好ましい。
【０２６２】
【化１２７】
0005943228.tif 000145
【０２６３】
（式中、Ｒ１２は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２６４】
一般式（ＸＩＩ−１）で表される化合物の含有量は、本発明の液晶組成物の総量に対して１質量％以上であることが好ましく、２質量％以上がより好ましく、３質量％以上がさらに好ましく、４質量％以上が特に好ましい。また、低温での溶解性、転移温度、電気的な信頼性などを考慮して、最大比率を１５質量％以下にとどめることが好ましく、１０質量％以下がさらに好ましく、８質量％以下がより好ましく、６質量％以下が特に好ましい。
【０２６５】
さらに、本発明の液晶組成物に使用される一般式（ＸＩＩ−１）で表される化合物は、具体的には式（４６．１）から式（４６．４）で表される化合物であることが好ましく、中でも式（４６．２）から式（４６．４）で表される化合物を含有することが好ましい。
【０２６６】
【化１２８】
0005943228.tif 000146
【０２６７】
【化１２９】
0005943228.tif 000147
【０２６８】
【化１３０】
0005943228.tif 000148
【０２６９】
【化１３１】
0005943228.tif 000149
【０２７０】
さらに、一般式（ＸＩＩ）で表される化合物は、一般式（ＸＩＩ−２）で表される化合物であることが好ましい。
【０２７１】
【化１３２】
0005943228.tif 000150
【０２７２】
（式中、Ｒ１２は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２７３】
一般式（ＸＩＩ−２）で表される化合物の含有量は、本発明の液晶組成物の総量に対して１質量％以上であることが好ましく、３質量％以上がより好ましく、４質量％以上がさらに好ましく、６質量％以上がさらに好ましく、９質量％以上が特に好ましい。また、低温での溶解性、転移温度、電気的な信頼性などを考慮して、最大比率を２０質量％以下にとどめることが好ましく、１７質量％以下がさらに好ましく、１５質量％以下がより好ましく、１３質量％以下が特に好ましい。
【０２７４】
さらに、本発明の液晶組成物に使用される一般式（ＸＩＩ−２）で表される化合物は、具体的には式（４７．１）から式（４７．４）で表される化合物であることが好ましく、中でも式（４７．２）から式（４７．４）で表される化合物を含有することが好ましい。
【０２７５】
【化１３３】
0005943228.tif 000151
【０２７６】
【化１３４】
0005943228.tif 000152
【０２７７】
【化１３５】
0005943228.tif 000153
【０２７８】
【化１３６】
0005943228.tif 000154
【０２７９】
更に、一般式（Ｍ）で表される化合物は、一般式（ＸＩＩＩ）で表される化合物群から選ばれる化合物であることが好ましい。
【０２８０】
【化１３７】
0005943228.tif 000155
【０２８１】
（式中、Ｘ１３１からＸ１３５はそれぞれ独立してフッ素原子または水素原子を表し、Ｒ１３は炭素原子数１〜５のアルキル基、炭素原子数２〜５のアルケニル基または炭素原子数１〜４のアルコキシ基を表し、Ｙ１３はフッ素原子または−ＯＣＦ３を表す。）
組み合わせることができる化合物の種類に特に制限は無いが、これらの化合物の中から１種〜２種類含有することが好ましく、１種〜３種類含有することがより好ましく、１種〜４種類含有することが更に好ましい。
【０２８２】
一般式（ＸＩＩＩ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では４％、さらに別の実施形態では５％、またさらに別の実施形態では７％、またさらに別の実施形態では９％、またさらに別の実施形態では１１％、またさらに別の実施形態では１３％である。またさらに別の実施形態では１４％である。またさらに別の実施形態では１６％である。またさらに別の実施形態では２０％である。
【０２８３】
また、含有量の上限値は、例えば、本発明の一つの実施形態では３０％、別の実施形態では２５％、更に別の実施形態では２０％、また更に別の実施形態では１５％、また更に別の実施形態では１０％、また更に別の実施形態では５％である。
【０２８４】
本発明の液晶組成物が、セルギャップの小さい液晶表示素子用に用いられる場合は、一般式（ＸＩＩＩ）で表される化合物の含有量を多めにすることが適している。駆動電圧の小さい液晶表示素子用に用いられる場合は、一般式（ＸＩＩＩ）で表される化合物の含有量を多めにすることが適している。また、低温の環境で用いられる液晶表示素子用に用いられる場合は一般式（ＸＩＩＩ）で表される化合物の含有量を少なめにすることが適している。応答速度の速い液晶表示素子に用いられる液晶組成物である場合は、一般式（ＸＩＩＩ）で表される化合物の含有量を少なめにすることが適している。
【０２８５】
さらに、一般式（ＸＩＩＩ）で表される化合物は一般式（ＸＩＩＩ−１）で表される化合物であることが好ましい。
【０２８６】
【化１３８】
0005943228.tif 000156
【０２８７】
（式中、Ｒ１３は炭素原子数１〜５のアルキル基、炭素原子数２〜５のアルケニル基または炭素原子数１〜４のアルコキシ基を表す。）
一般式（ＸＩＩＩ−１）で表される化合物を本発明の液晶組成物の総量に対して１質量%以上含有することが好ましく、３質量％以上含有することがさらに好ましく、５質量％以上含有することがさらに好ましく、１０質量％以上含有することが特に好ましい。また、最大に含有できる比率としては、２５質量％以下が好ましく、２０質量％以下がより好ましく、１５質量％以下がさらに好ましい。
【０２８８】
さらに、一般式（ＸＩＩＩ−１）で表される化合物は、式（４８．１）から式（４８．４）で表される化合物であることが好ましく、式（４８．２）で表される化合物であることが好ましい。
【０２８９】
【化１３９】
0005943228.tif 000157
【０２９０】
【化１４０】
0005943228.tif 000158
【０２９１】
【化１４１】
0005943228.tif 000159
【０２９２】
【化１４２】
0005943228.tif 000160
【０２９３】
さらに、一般式（ＸＩＩＩ）で表される化合物は一般式（ＸＩＩＩ−２）で表される化合物であることが好ましい。
【０２９４】
【化１４３】
0005943228.tif 000161
【０２９５】
（式中、Ｒ１３は炭素原子数１〜５のアルキル基、炭素原子数２〜５のアルケニル基または炭素原子数１〜４のアルコキシ基を表す。）
組み合わせることができる化合物の種類に特に制限は無いが、これらの化合物の中から１種〜２種類以上含有することが好ましい。
【０２９６】
一般式（ＸＩＩＩ−２）で表される化合物を本発明の液晶組成物の総量に対して５質量%以上含有することが好ましく、６質量％以上含有することがさらに好ましく、８質量％以上含有することがさらに好ましく、１０質量％以上含有することが特に好ましい。また、最大に含有できる比率としては、２５質量％以下が好ましく、２０質量％以下がより好ましく、１５質量％以下がさらに好ましい。
【０２９７】
さらに、一般式（ＸＩＩＩ−２）で表される化合物は、式（４９．１）から式（４９．４）で表される化合物であることが好ましく、式（４９．１）または／および式（４９．２）で表される化合物であることが好ましい。
【０２９８】
【化１４４】
0005943228.tif 000162
【０２９９】
【化１４５】
0005943228.tif 000163
【０３００】
【化１４６】
0005943228.tif 000164
【０３０１】
【化１４７】
0005943228.tif 000165
【０３０２】
さらに、一般式（ＸＩＩＩ）で表される化合物は一般式（ＸＩＩＩ−３）で表される化合物であることが好ましい。
【０３０３】
【化１４８】
0005943228.tif 000166
【０３０４】
（式中、Ｒ１３は炭素原子数１〜５のアルキル基、炭素原子数２〜５のアルケニル基または炭素原子数１〜４のアルコキシ基を表す。）
組み合わせることができる化合物の種類に特に制限は無いが、これらの化合物の中から１種〜２種類含有することが好ましい。
【０３０５】
一般式（ＸＩＩＩ−３）で表される化合物を、本発明の液晶組成物の総量に対して２質量%以上含有することが好ましく、４質量%以上含有することが更に好ましく、９質量％以上含有することが更に好ましく、１１質量％以上含有することが特に好ましい。また、最大に含有できる比率としては、２０質量％以下が好ましく、１７質量％以下がより好ましく、１４質量％以下がさらに好ましい。
【０３０６】
さらに、一般式（ＸＩＩＩ−３）で表される化合物は、式（５０．１）から式（５０．４）で表される化合物であることが好ましく、式（５０．１）または／および式（５０．２）で表される化合物であることが好ましい。
【０３０７】
【化１４９】
0005943228.tif 000167
【０３０８】
【化１５０】
0005943228.tif 000168
【０３０９】
【化１５１】
0005943228.tif 000169
【０３１０】
【化１５２】
0005943228.tif 000170
【０３１１】
さらに、一般式（Ｍ）で表される化合物は、一般式（ＸＩＶ）で表される化合物群から選ばれる化合物であることが好ましい。
【０３１２】
【化１５３】
0005943228.tif 000171
【０３１３】
（式中、Ｒ１４は炭素原子数１〜７のアルキル基、炭素原子数２〜７のアルケニル基または炭素原子数１〜７のアルコキシ基を表し、し、Ｘ１４１からＸ１４４はそれぞれ独立してフッ素原子または水素原子を表し、Ｙ１４はフッ素原子、塩素原子または−ＯＣＦ３を表し、Ｑ１４は単結合、−ＣＯＯ−または−ＣＦ２Ｏ−を表し、ｍ１４は０または１である。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類である。あるいは、本発明のさらに別の実施形態では６種類以上である。
【０３１４】
一般式（ＸＩＶ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して３％、別の実施形態では７％、さらに別の実施形態では８％、またさらに別の実施形態では１１％、またさらに別の実施形態では１２％、またさらに別の実施形態では１６％、またさらに別の実施形態では１８％である。またさらに別の実施形態では１９％である。またさらに別の実施形態では２２％である。またさらに別の実施形態では２５％である。
【０３１５】
また、含有量の上限値は、例えば、本発明の一つの実施形態では４０％、別の実施形態では３５％、更に別の実施形態では３０％、また更に別の実施形態では２５％、また更に別の実施形態では２０％、また更に別の実施形態では１５％である。
【０３１６】
本発明の液晶組成物が、駆動電圧の小さい液晶表示素子用に用いられる場合は、一般式（ＸＩＶ）で表される化合物の含有量を多めにすることが適している。また応答速度の速い液晶表示素子に用いられる液晶組成物である場合は、一般式（ＸＩＶ）で表される化合物の含有量を少なめにすることが適している。
【０３１７】
さらに、一般式（ＸＩＶ）で表される化合物は、一般式（ＸＩＶ−１）で表される化合物であることが好ましい。
【０３１８】
【化１５４】
0005943228.tif 000172
【０３１９】
（式中、Ｒ１４は炭素原子数１〜７のアルキル基、炭素原子数２〜７のアルケニル基または炭素原子数１〜７のアルコキシ基を表し、Ｙ１４はフッ素原子、塩素原子または−ＯＣＦ３を表す。）
組み合わせることのできる化合物の種類に制限は無いが、低温での溶解性、転移温度、電気的な信頼性、複屈折率などを考慮して１種から３種類組み合わせることが好ましい。
【０３２０】
さらに、一般式（ＸＩＶ−１）で表される化合物は、一般式（ＸＩＶ−１−１）で表される化合物であることが好ましい。
【０３２１】
【化１５５】
0005943228.tif 000173
【０３２２】
（式中、Ｒ１４は炭素原子数１〜７のアルキル基、炭素原子数２〜７のアルケニル基または炭素原子数１〜７のアルコキシ基を表す。）
一般式（ＸＩＶ−１）で表される化合物の含有量は、本発明の液晶組成物の総量に対して２質量％以上であることが好ましく、４質量％以上がより好ましく、７質量％以上がさらに好ましく、１０質量％以上がさらに好ましく、１８質量％以上が特に好ましい。また、低温での溶解性、転移温度、電気的な信頼性などを考慮して、最大比率を３０質量％以下にとどめることが好ましく、２７質量％以下がさらに好ましく、２４質量％以下がより好ましく、２１質量％未満が特に好ましい。
【０３２３】
さらに、一般式（ＸＩＶ−１−１）で表される化合物は具体的には式（５１．１）から式（５１．４）で表される化合物であることが好ましく、式（５１．１）で表される化合物を含有することがより好ましい。
【０３２４】
【化１５６】
0005943228.tif 000174
【０３２５】
【化１５７】
0005943228.tif 000175
【０３２６】
【化１５８】
0005943228.tif 000176
【０３２７】
【化１５９】
0005943228.tif 000177
【０３２８】
さらに、一般式（ＸＩＶ−１）で表される化合物は、一般式（ＸＩＶ−１−２）で表される化合物であることが好ましい。
【０３２９】
【化１６０】
0005943228.tif 000178
【０３３０】
（式中、Ｒ１４は炭素原子数１〜７のアルキル基、炭素原子数２〜７のアルケニル基または炭素原子数１〜７のアルコキシ基を表す。）
一般式（ＸＩＶ−１−２）で表される化合物の含有量は、本発明の液晶組成物の総量に対して１質量％以上であることが好ましく、３質量％以上がより好ましく、５質量％以上がさらに好ましく、７質量％以上が特に好ましい。また、低温での溶解性、転移温度、電気的な信頼性などを考慮して、最大比率を１５質量％以下にとどめることが好ましく、１３質量％以下がさらに好ましく、１１質量％以下がより好ましく、９質量％未満が特に好ましい。
【０３３１】
さらに、一般式（ＸＩＶ−１−２）で表される化合物は具体的には式（５２．１）から式（５２．４）で表される化合物であることが好ましく、中でも式（５２．４）で表される化合物を含有することが好ましい。
【０３３２】
【化１６１】
0005943228.tif 000179
【０３３３】
【化１６２】
0005943228.tif 000180
【０３３４】
【化１６３】
0005943228.tif 000181
【０３３５】
【化１６４】
0005943228.tif 000182
【０３３６】
さらに、一般式（ＸＩＶ）で表される化合物は、一般式（ＸＩＶ−２）で表される化合物であることが好ましい。
【０３３７】
【化１６５】
0005943228.tif 000183
【０３３８】
（式中、Ｒ１４は炭素原子数１〜５のアルキル基、炭素原子数２〜５のアルケニル基または炭素原子数１〜４のアルコキシ基を表し、Ｘ１４１からＸ１４４はそれぞれ独立してフッ素原子または水素原子を表し、Ｙ１４はフッ素原子、塩素原子または−ＯＣＦ３を表す。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類以上である。
【０３３９】
一般式（ＸＩＶ−２）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して３％、別の実施形態では７％、さらに別の実施形態では８％、またさらに別の実施形態では１０％、またさらに別の実施形態では１１％、またさらに別の実施形態では１２％、またさらに別の実施形態では１８％である。またさらに別の実施形態では１９％である。またさらに別の実施形態では２１％である。またさらに別の実施形態では２２％である。
【０３４０】
また、含有量の上限値は、例えば、本発明の一つの実施形態では４０％、別の実施形態では３５％、更に別の実施形態では２５％、また更に別の実施形態では２０％、また更に別の実施形態では１５％、また更に別の実施形態では１０％である。
【０３４１】
本発明の液晶組成物が、駆動電圧の小さい液晶表示素子用に用いられる場合は、一般式（ＸＩＶ−２）で表される化合物の含有量を多めにすることが適している。また応答速度の速い液晶表示素子に用いられる液晶組成物である場合は、一般式（ＸＩＶ−２）で表される化合物の含有量を少なめにすることが適している。
【０３４２】
さらに、一般式（ＸＩＶ−２）で表される化合物は、一般式（ＸＩＶ−２−１）で表される化合物であることが好ましい。
【０３４３】
【化１６６】
0005943228.tif 000184
【０３４４】
（式中、Ｒ１４は炭素原子数１〜５のアルキル基、炭素原子数２〜５のアルケニル基または炭素原子数１〜４のアルコキシ基を表す。）
一般式（ＸＩＶ−２−１）で表される化合物の含有量は、本発明の液晶組成物の総量に対して１質量％以上であることが好ましく、３質量％以上がより好ましく、５質量％以上がさらに好ましく、７質量％以上が特に好ましい。また、低温での溶解性、転移温度、電気的な信頼性などを考慮して、最大比率を１５質量％以下にとどめることが好ましく、１３質量％以下がさらに好ましく、１１質量％以下がより好ましく、９質量％未満が特に好ましい。
【０３４５】
さらに、一般式（ＸＩＶ−２−１）で表される化合物は具体的には式（５３．１）から式（５３．４）で表される化合物であることが好ましく、中でも式（５３．４）で表される化合物を含有することが好ましい。
【０３４６】
【化１６７】
0005943228.tif 000185
【０３４７】
【化１６８】
0005943228.tif 000186
【０３４８】
【化１６９】
0005943228.tif 000187
【０３４９】
【化１７０】
0005943228.tif 000188
【０３５０】
さらに、一般式（ＸＩＶ−２）で表される化合物は、一般式（ＸＩＶ−２−２）で表される化合物であることが好ましい。
【０３５１】
【化１７１】
0005943228.tif 000189
【０３５２】
（式中、Ｒ１４は炭素原子数１〜５のアルキル基、炭素原子数２〜５のアルケニル基または炭素原子数１〜４のアルコキシ基を表す。）
一般式（ＸＩＶ−２−２）で表される化合物の含有量は、本発明の液晶組成物の総量に対して３質量％以上であることが好ましく、６質量％以上がより好ましく、９質量％以上がさらに好ましく、１２質量％以上が特に好ましい。また、低温での溶解性、転移温度、電気的な信頼性などを考慮して、最大比率を２０質量％以下にとどめることが好ましく、１７質量％以下がさらに好ましく、１５質量％以下がより好ましく、１４質量％以下が特に好ましい。
【０３５３】
さらに、一般式（ＸＩＶ−２−２）で表される化合物は具体的には式（５４．１）から式（５４．４）で表される化合物であることが好ましく、中でも式（５４．２）および／または式（５４．４）で表される化合物を含有することが好ましい。
【０３５４】
【化１７２】
0005943228.tif 000190
【０３５５】
【化１７３】
0005943228.tif 000191
【０３５６】
【化１７４】
0005943228.tif 000192
【０３５７】
【化１７５】
0005943228.tif 000193
【０３５８】
さらに、一般式（ＸＩＶ−２）で表される化合物は、一般式（ＸＩＶ−２−３）で表される化合物であることが好ましい。
【０３５９】
【化１７６】
0005943228.tif 000194
【０３６０】
（式中、Ｒ１４は炭素原子数１〜５のアルキル基、炭素原子数２〜５のアルケニル基または炭素原子数１〜４のアルコキシ基を表す。）
一般式（ＸＩＶ−２−３）で表される化合物の含有量は、本発明の液晶組成物の総量に対して５質量％以上であることが好ましく、９質量％以上がより好ましく、１２質量％以上が特に好ましい。また、低温での溶解性、転移温度、電気的な信頼性などを考慮して、最大比率を３０質量％以下にとどめることが好ましく、２７質量％未満がさらに好ましく、２４質量％以下がより好ましく、２０質量％未満が特に好ましい。
【０３６１】
さらに、一般式（ＸＩＶ−２−３）で表される化合物は具体的には式（５５．１）から式（５５．４）で表される化合物であることが好ましく、中でも式（５５．２）および／または式（５５．４）で表される化合物を含有することが好ましい。
【０３６２】
【化１７７】
0005943228.tif 000195
【０３６３】
【化１７８】
0005943228.tif 000196
【０３６４】
【化１７９】
0005943228.tif 000197
【０３６５】
【化１８０】
0005943228.tif 000198
【０３６６】
さらに、一般式（ＸＩＶ−２）で表される化合物は、一般式（ＸＩＶ−２−４）で表される化合物であることが好ましい。
【０３６７】
【化１８１】
0005943228.tif 000199
【０３６８】
（式中、Ｒ１４は炭素原子数１〜５のアルキル基、炭素原子数２〜５のアルケニル基または炭素原子数１〜４のアルコキシ基を表す。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類以上である。
【０３６９】
一般式（ＸＩＶ−２−４）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では５％、さらに別の実施形態では８％、またさらに別の実施形態では９％、またさらに別の実施形態では１０％、またさらに別の実施形態では１８％、またさらに別の実施形態では２１％である。またさらに別の実施形態では２２％である。またさらに別の実施形態では２４％である。
【０３７０】
また、含有量の上限値は、例えば、本発明の一つの実施形態では３５％、別の実施形態では３０％、更に別の実施形態では２５％、また更に別の実施形態では２０％、また更に別の実施形態では１５％、また更に別の実施形態では１０％である。
【０３７１】
本発明の液晶組成物が、駆動電圧の小さい液晶表示素子用に用いられる場合は、一般式（ＸＩＶ−２−４）で表される化合物の含有量を多めにすることが適している。また応答速度の速い液晶表示素子に用いられる液晶組成物である場合は、一般式（ＸＩＶ−２−４）で表される化合物の含有量を少なめにすることが適している。
【０３７２】
さらに、一般式（ＸＩＶ−２−４）で表される化合物は具体的には式（５６．１）から式（５６．４）で表される化合物であることが好ましく、中でも式（５６．１）、式（５６．２）および式（５６．４）で表される化合物を含有することが好ましい。
【０３７３】
【化１８２】
0005943228.tif 000200
【０３７４】
【化１８３】
0005943228.tif 000201
【０３７５】
【化１８４】
0005943228.tif 000202
【０３７６】
【化１８５】
0005943228.tif 000203
【０３７７】
さらに、一般式（ＸＩＶ−２）で表される化合物は、一般式（ＸＩＶ−２−５）で表される化合物であることが好ましい。
【０３７８】
【化１８６】
0005943228.tif 000204
【０３７９】
（式中、Ｒ１４は炭素原子数１〜５のアルキル基、炭素原子数２〜５のアルケニル基または炭素原子数１〜４のアルコキシ基を表す。）
一般式（ＸＩＶ−２−５）で表される化合物の含有量は、本発明の液晶組成物の総量に対して５質量％以上であることが好ましく、１０質量％以上がより好ましく、１３質量％以上が特に好ましい。また、低温での溶解性、転移温度、電気的な信頼性などを考慮して、最大比率を２５質量％以下にとどめることが好ましく、２２質量％未満がさらに好ましく、１８質量％以下がより好ましく、１５質量％未満が特に好ましい。
【０３８０】
さらに、一般式（ＸＩＶ−２−５）で表される化合物は具体的には式（５７．１）から式（５７．４）で表される化合物である。中でも式（５７．１）で表される化合物を含有することが好ましい。
【０３８１】
【化１８７】
0005943228.tif 000205
【０３８２】
【化１８８】
0005943228.tif 000206
【０３８３】
【化１８９】
0005943228.tif 000207
【０３８４】
【化１９０】
0005943228.tif 000208
【０３８５】
さらに、一般式（ＸＩＶ−２）で表される化合物は、一般式（ＸＩＶ−２−６）で表される化合物であることが好ましい。
【０３８６】
【化１９１】
0005943228.tif 000209
【０３８７】
（式中、Ｒ１４は炭素原子数１〜５のアルキル基、炭素原子数２〜５のアルケニル基または炭素原子数１〜４のアルコキシ基を表す。）
一般式（ＸＩＶ−２−６）で表される化合物の含有量は、本発明の液晶組成物の総量に対して５質量％以上であることが好ましく、１０質量％以上がより好ましく、１５質量％以上が特に好ましい。また、低温での溶解性、転移温度、電気的な信頼性などを考慮して、最大比率を２５質量％以下にとどめることが好ましく、２２質量％以下がさらに好ましく、２０質量％以下がより好ましく、１７質量％未満が特に好ましい。
【０３８８】
さらに、一般式（ＸＩＶ−２−６）で表される化合物は具体的には式（５８．１）から式（５８．４）で表される化合物であることが好ましく、中でも式（５８．２）で表される化合物を含有することが好ましい。
【０３８９】
【化１９２】
0005943228.tif 000210
【０３９０】
【化１９３】
0005943228.tif 000211
【０３９１】
【化１９４】
0005943228.tif 000212
【０３９２】
【化１９５】
0005943228.tif 000213
【０３９３】
本願発明に使用する化合物は、分子内に過酸（−ＣＯ−ＯＯ−）構造を持たない。また、液晶組成物の信頼性及び長期安定性を重視する場合にはカルボニル基を有する化合物を使用しないことが好ましい。また、ＵＶ照射による安定性を重視する場合、塩素原子が置換している化合物を使用しないことが望ましい。分子内の環構造がすべて６員環である化合物のみであることも好ましい。
【０３９４】
本発明の液晶表示素子は、一般式（ＩＶ）で表される化合物を含有する液晶組成物を使用する。
【０３９５】
【化１９６】
0005943228.tif 000214
【０３９６】
（式中Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１及びＡ２はそれぞれ独立して、1,4-シクロヘキシレン基、1,4-フェニレン基又はテトラヒドロピラン−2,5−ジイル基を表すが、Ａ１又は／及びＡ２が1,4-フェニレン基を表す場合、該1,4-フェニレン基中の1つ以上の水素原子はフッ素原子に置換されていてもよく、
Ｚ1及びＺ2はそれぞれ独立して単結合、−ＯＣＨ２−、−ＯＣＦ２−、−ＣＨ２Ｏ−、又はＣＦ２Ｏ−を表し、ｎ１及びｎ２はそれぞれ独立して、０、１、２又は３を表すが、ｎ１+ｎ２は１〜３であり、Ａ1、Ａ2、Ｚ1及び／又はＺ2が複数存在する場合にはそれらは同一であっても異なっていてもよい。）
一般式（ＩＶ）で表される化合物の液晶組成物中の含有率として、下限値としては０．５質量％が好ましく、１質量％がより好ましく、３質量％が更に好ましく、５質量％が特に好ましく、上限値としては２０質量％が好ましく、１５質量％がより好ましく、１０質量％が更に好ましく、７質量％が特に好ましく、５質量％が最も好ましい。
【０３９７】
一般式（ＩＶ）において、Ｒ７及びＲ８は、結合する環構造がシクロヘキサン又はテトラヒドロピランである時はアルキル基又はアルケニル基であることが好ましく、ベンゼンである時はアルキル基、アルコキシ基又はアルケニル基であることが好ましい。シクロヘキサン又はテトラヒドロピランである時は、炭素原子数１〜８のアルキル基、炭素原子数２〜８のアルケニル基を表すことが好ましく、炭素原子数１〜８のアルキル基を表すことがより好ましく、炭素原子数３〜５のアルキル基を表すことがより好ましく、炭素原子数３又は５のアルキル基を表すことが更に好ましく、直鎖であることが好ましい。また、一般式（ＩＶ）において、Ｒ７及びＲ８は、結合する環構造がベンゼンである時は、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことが好ましく、炭素原子数３〜５のアルキル基又は炭素原子数２〜４のアルコキシ基を表すことがより好ましく、炭素原子数３又は５のアルキル基又は炭素原子数２又は４のアルコキシ基を表すことがより好ましく、炭素原子数２又は４のアルコキシ基を表すことが更に好ましく、直鎖であることが好ましい。
【０３９８】
表示素子の応答速度の改善を重視する場合はアルケニル基が好ましく、電圧保持率等の信頼性を重視する場合にはアルキル基が好ましい。アルケニル基としては次に記載する式（ｉ） 〜式（ｉｖ）
【０３９９】
【化１９７】
0005943228.tif 000215
【０４００】
（式中、環構造へは右端で結合するものとする。）
で表される構造が好ましい。
【０４０１】
Ａ１及びＡ２はそれぞれ独立して、1,4-シクロヘキシレン基、1,4-フェニレン基又はテトラヒドロピラン−2,5−ジイル基が好ましい。
【０４０２】
Ｚ１及びＺ２はそれぞれ独立して粘度の低減を重視する場合には単結合が好ましく、Δεの絶対値を大きくすることを重視する場合には−ＯＣＨ２−、−ＯＣＦ２−、−ＣＨ２Ｏ−、又は−ＣＦ２Ｏ−が好ましく、酸素原子が2,3-ジフルオロベンゼン-1,4-ジイル基に連結するように配置されることが好ましい。
【０４０３】
ｎ１+ｎ２は２以下が好ましく、粘度の低減を重視する場合には１が好ましく、Ｔｎｉを重視する場合やΔｎの増大を重視する場合には２が好ましい。
【０４０４】
一般式（ＩＶ）で表される化合物は次に記載する一般式（ＩＶａ１）及び（ＩＶａ２）
【０４０５】
【化１９８】
0005943228.tif 000216
【０４０６】
（式中、Ｒ7a1及びＲ7a2、Ｒ8a1及びＲ8a2はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
ｎa2は０又は１を表し、Ａ1a2は1,4-シクロヘキシレン基、1,4-フェニレン基又はテトラヒドロピラン−2,5−ジイル基を表し、一般式（ＩＶａ１）及び一般式（ＩＶａ２）中の1,4-フェニレン基中の1つ以上の水素原子はフッ素原子に置換されていてもよい。）
で表される化合物群の中から選ばれることが好ましい。
【０４０７】
一般式（ＩＶａ１）で表される化合物は具体的には次に記載する式（ＩＶａ１−１）〜式（ＩＶａ１−８）
【０４０８】
【化１９９】
0005943228.tif 000217
【０４０９】
で表される化合物が好ましいが、式（ＩＶａ１−１）〜式（ＩＶａ１−４）で表される化合物がより好ましく、式（ＩＶａ１−１）及び式（ＩＶａ１−３）で表される化合物が更に好ましく、式（ＩＶａ１−１）で表される化合物が特に好ましい。
【０４１０】
一般式（ＩＶａ１）で表される化合物を４種以上使用する場合には、式（ＩＶａ１−１）〜式（ＩＶａ１−４）で表される化合物を組み合わせて使用することが好ましく、式（ＩＶａ１−１）〜式（ＩＶａ１−４）で表される化合物の含有量が、一般式（ＩＶａ１）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４１１】
一般式（ＩＶａ１）で表される化合物を３種使用する場合には、式（ＩＶａ１−１）〜式（ＩＶａ１−３）で表される化合物を組み合わせて使用することが好ましく、式（ＩＶａ１−１）〜式（ＩＶａ１−３）で表される化合物の含有量が、一般式（ＩＶａ１）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４１２】
一般式（ＩＶａ１）で表される化合物を２種使用する場合には、式（ＩＶａ１−１）及び式（ＩＶａ１−３）で表される化合物を組み合わせて使用することが好ましく、式（ＩＶａ１−１）及び式（ＩＶａ１−３）で表される化合物の含有量が、一般式（ＩＶａ１）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４１３】
一般式（ＩＶａ２）で表される化合物は具体的には次に記載する一般式（ＩＶａ２−１）〜一般式（ＩＶａ２−９）
【０４１４】
【化２００】
0005943228.tif 000218
【０４１５】
（式中、Ｒ7は一般式（ＩＶ）におけるＲ7と同じ意味を表し、Ｒ8は一般式（ＩＶ）におけるＲ8と同じ意味を表す。）で表される化合物が好ましい。
【０４１６】
一般式（ＩＶａ２）で表される化合物を使用する場合には、式（ＩＶａ２−１）で表される化合物を使用することが好ましいが、式（ＩＶａ２−１）で表される化合物の含有量が、一般式（ＩＶａ２）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４１７】
一般式（ＩＶａ２）におけるＲ7及びＲ8はそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜８のアルキル基又は炭素原子数２〜８のアルケニル基を表すことが好ましく、炭素原子数２〜５のアルキル基又は炭素原子数２〜５のアルケニル基を表すことがより好ましく、炭素原子数２〜５のアルキル基を表すことが更に好ましく、直鎖であることが好ましく、Ｒ7及びＲ8が共にアルキル基である場合には、それぞれの炭素原子数は異なっている方が好ましい。
【０４１８】
更に詳述すると、Ｒ7がプロピル基を表しＲ8がエチル基を表す化合物又はＲ7がブチル基を表しＲ8がエチル基を表す化合物が好ましい。
【０４１９】
本願における１，４−シクロヘキシル基はトランス−１，４−シクロヘキシル基であることが好ましい。
【０４２０】
さらに、一般式（ＩＶ）で表される化合物は、一般式（ＩＩ）で表される化合物であることが好ましい。
【０４２１】
【化２０１】
0005943228.tif 000219
【０４２２】
（式中、Ｒ３は炭素原子数１〜８のアルキル基、炭素原子数２〜８のアルケニル基、炭素原子数１〜８のアルコキシ基又は炭素原子数２〜８のアルケニルオキシ基を表し、Ｒ４は炭素原子数１〜８のアルキル基、炭素原子数４〜８のアルケニル基、炭素原子数１〜８のアルコキシ基又は炭素原子数３〜８のアルケニルオキシ基を表し、Ｂは１，４−フェニレン基又はトランス−１，４−シクロヘキシレン基を表し、ｍは０、１又は２を表すが、ｍが２の場合二つのＢは同一であっても異なっていてもよい。）
一般式（ＩＩ）で表される化合物で表される化合物の液晶組成物中の含有率として、下限値としては０．５質量％が好ましく、１質量％がより好ましく、２質量％が更に好ましく、４質量％が特に好ましく、４質量％が最も好ましく、上限値としては２０質量％が好ましく、１５質量％がより好ましく、１０質量％が更に好ましく、７質量％が特に好ましく、５質量％が最も好ましい。
【０４２３】
一般式（ＩＩ）で表される化合物は次に記載する一般式（ＩＩａ）〜一般式（ＩＩｃ）
【０４２４】
【化２０２】
0005943228.tif 000220
【０４２５】
（式中、Ｒ31〜Ｒ33及びＲ41〜Ｒ43は一般式（ＩＩ）におけるＲ3及びＲ4と同じ意味を表す）で表される化合物群の中から少なくとも１種以上選ばれることが好ましいが、２種以上選ばれることがより好ましい。
【０４２６】
一般式（ＩＩａ）で表される化合物は具体的には次に記載する式（ＩＩａ−１）〜式（ＩＩａ−８）
【０４２７】
【化２０３】
0005943228.tif 000221
【０４２８】
で表される化合物が好ましいが、式（ＩＩａ−１）〜式（ＩＩａ−４）で表される化合物がより好ましく、式（ＩＩａ−１）及び式（ＩＩａ−３）で表される化合物が更に好ましい。
【０４２９】
一般式（ＩＩａ）で表される化合物は、下限値としては０．５質量％が好ましく、３質量％がより好ましく、上限値としては２０質量％が好ましく、１５質量％がより好ましく、１０質量％が更に好ましく、７質量％が特に好ましく、５質量％が最も好ましい。
【０４３０】
一般式（ＩＩａ）で表される化合物を４種以上使用する場合には、式（ＩＩａ−１）〜式（ＩＩａ−４）で表される化合物を組み合わせて使用することが好ましく、式（ＩＩａ−１）〜式（ＩＩａ−４）で表される化合物の含有量が、一般式（ＩＩａ１）で表される化合物中の５０質量％以上であることが好ましく、７０質量％以上であることがより好ましく、８０質量％以上であることが更に好ましい。
【０４３１】
一般式（ＩＩａ）で表される化合物を３種使用する場合には、式（ＩＩａ−１）、式（ＩＩａ−２）及び式（ＩＩａ−３）で表される化合物を組み合わせて使用することが好ましく、式（ＩＩａ−１） 、式（ＩＩａ−２）及び式（ＩＩａ−３）で表される化合物の含有量が、一般式（ＩＩａ）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４３２】
一般式（ＩＩａ）で表される化合物を２種使用する場合には、式（ＩＩａ−１）及び式（ＩＩａ−３）で表される化合物を組み合わせて使用することが好ましく、式（ＩＩａ−１）及び式（ＩＩａ−３）で表される化合物の含有量が、一般式（ＩＩａ）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４３３】
一般式（ＩＩｂ）で表される化合物は具体的には次に記載する式（ＩＩｂ−１）〜式（ＩＩｂ−６）
【０４３４】
【化２０４】
0005943228.tif 000222
【０４３５】
で表される化合物が好ましいが、式（ＩＩｂ−１）〜式（ＩＩｂ−４）で表される化合物がより好ましく、式（ＩＩｂ−１）〜式（ＩＩｂ−３）で表される化合物が更に好ましく、式（ＩＩｂ−１）及び式（ＩＩｂ−３）で表される化合物が特に好ましい。
【０４３６】
一般式（ＩＩｂ）で表される化合物を４種以上使用する場合には、式（ＩＩｂ−１）〜式（ＩＩｂ−４）で表される化合物を組み合わせて使用することが好ましく、式（ＩＩｂ−１）〜式（ＩＩｂ−４）で表される化合物の含有量が、（ＩＩｂ）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４３７】
一般式（ＩＩｂ）で表される化合物を３種使用する場合には、（ＩＩｂ−１）〜式（ＩＩｂ−３）で表される化合物を組み合わせて使用することが好ましく、式（ＩＩｂ−１）〜式（ＩＩｂ−３）で表される化合物の含有量が、一般式（ＩＩｂ）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４３８】
一般式（ＩＩｂ）で表される化合物を２種使用する場合には、式（ＩＩｂ−１）及び式（ＩＩｂ−３）で表される化合物を組み合わせて使用することが好ましく、式（ＩＩｂ−１）及び式（ＩＩｂ−３）で表される化合物の含有量が、一般式（ＩＩａ２）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４３９】
一般式（ＩＩｃ）で表される化合物は具体的には次に記載する式（ＩＩｃ−１）〜（ＩＩｃ−４）
【０４４０】
【化２０５】
0005943228.tif 000223
【０４４１】
で表される化合物が好ましいが、式（ＩＩｃ−１）又は式（ＩＩｃ−２）で表される化合物が好ましい。
【０４４２】
一般式（ＩＩｃ）で表される化合物を２種以上使用する場合には、式（ＩＩｃ−１）及び式（ＩＩｃ−２）で表される化合物を組み合わせて使用することが好ましく、式（ＩＩｃ−１）及び式（ＩＩｃ−２）で表される化合物の含有量が、一般式（ＩＩｃ）で表される化合物中の５０質量％以上であることが好ましく、７０質量％以上であることがより好ましく、８０質量％以上であることが更に好ましく、８５質量％以上であることが特に好ましく、９０質量％以上であることが最も好ましい。
【０４４３】
本発明の液晶組成物は、一般式（Ｌ）で表される化合物を１種類または２種類以上含有する。
【０４４４】
【化２０６】
0005943228.tif 000224
【０４４５】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）はそれぞれ独立してシアノ基、フッ素原子又は塩素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。）
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類である。さらに、本発明の別の実施形態では７種類である。さらに、本発明の別の実施形態では８種類である。さらに、本発明の別の実施形態では９種類である。さらに、本発明の別の実施形態では１０種類以上である。
【０４４６】
本発明の液晶組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４４７】
含有量の好ましい範囲は、下記の表に示すとおりである。
【０４４８】
【表１８】
0005943228.tif 000225
【０４４９】
最も好ましい＝１、特に好ましい＝２、より更に好ましい＝３、さらに好ましい＝４、より好ましい＝５、好ましい＝６  本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０４５０】
ＲＬ１及びＲＬ２は、それが結合する環構造がフェニル基（芳香族）である場合には、直鎖状の炭素原子数１〜５のアルキル基、直鎖状の炭素原子数１〜４（またはそれ以上）のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４（またはそれ以上）のアルコキシ基及び直鎖状の炭素原子数２〜５のアルケニル基が好ましい。
【０４５１】
一般式（Ｌ）で表される化合物は液晶組成物の化学的な安定性が求められる場合には塩素原子をその分子内に有さないことが好ましい。
【０４５２】
一般式（Ｌ）で表される化合物は、例えば、一般式（Ｉ）で表される化合物群から選ばれる化合物が好ましい。
【０４５３】
【化２０７】
0005943228.tif 000226
【０４５４】
（式中、Ｒ１１およびＲ１２はそれぞれ独立して炭素原子数１〜５のアルキル基または炭素原子数１〜５のアルコキシ基又は炭素原子数２〜５のアルケニル基を表し、Ａ１１およびＡ１２はそれぞれ独立して１,４-シクロヘキシレン基、１,４-フェニレン基、２−フルオロ−１,４-フェニレン基または３−フルオロ−１,４-フェニレン基を表す。）
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類以上である。
【０４５５】
本発明の液晶組成物において、一般式（Ｉ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４５６】
含有量の好ましい範囲は、下記の表に示すとおりである。
【０４５７】
【表１９】
0005943228.tif 000227
【０４５８】
最も好ましい＝１、特に好ましい＝２、より更に好ましい＝３、さらに好ましい＝４、より好ましい＝５、好ましい＝６
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値を低く上限値が低いことが好ましい。
【０４５９】
さらに、一般式（Ｉ）で表される化合物は一般式（Ｉ−１）で表される化合物群から選ばれる化合物であることが好ましい。
【０４６０】
【化２０８】
0005943228.tif 000228
【０４６１】
（式中、Ｒ１１およびＲ１２は一般式（Ｉ）における意味と同じ意味を表す。）
本発明の液晶組成物において、一般式（Ｉ−１）で表される化合物の含有量の好ましい範囲は、下記の表に示すとおりである。
【０４６２】
【表２０】
0005943228.tif 000229
【０４６３】
最も好ましい＝１、特に好ましい＝２、より更に好ましい＝３、さらに好ましい＝４、より好ましい＝５、好ましい＝６
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値を低く上限値が低いことが好ましい。
【０４６４】
さらに、一般式（Ｉ−１）で表される化合物は一般式（Ｉ−１−１）で表される化合物群から選ばれる化合物であることが好ましい。
【０４６５】
【化２０９】
0005943228.tif 000230
【０４６６】
（式中Ｒ１２は一般式（Ｉ）における意味と同じ意味を表す。）
本発明の液晶組成物において、一般式（Ｉ−１−１）で表される化合物の
含有量の好ましい範囲は、下記の表に示すとおりである。
【０４６７】
【表２１】
0005943228.tif 000231
【０４６８】
最も好ましい＝１、特に好ましい＝２、より更に好ましい＝３、さらに好ましい＝４、より好ましい＝５、好ましい＝６
さらに、一般式（Ｉ−１−１）で表される化合物は、式（１．１）から式（１．３）で表される化合物群から選ばれる化合物であることが好ましく、式（１．２）または式（１．３）で表される化合物であることが好ましく、特に、式（１．３）で表される化合物であることが好ましい。
【０４６９】
【化２１０】
0005943228.tif 000232
【０４７０】
【化２１１】
0005943228.tif 000233
【０４７１】
【化２１２】
0005943228.tif 000234
【０４７２】
式（１．２）または式（１．３）で表される化合物がそれぞれ単独で使われる場合は、式（１．２）で表される化合物の含有量は高めであることが応答速度の改善に効果があり、式（１．３）で表される化合物の含有量は下記に示す範囲が応答速度の速く電気的、光学的に信頼性が高い液晶組成物ができるので好ましい。
【０４７３】
さらに、一般式（Ｉ−１）で表される化合物は一般式（Ｉ−１−２）で表される化合物群から選ばれる化合物であることが好ましい。
【０４７４】
【化２１３】
0005943228.tif 000235
【０４７５】
（式中Ｒ１２は一般式（Ｉ）における意味と同じ意味を表す。）
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。
【０４７６】
本発明の液晶組成物において、一般式（Ｉ−１−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０４７７】
【表２２】
0005943228.tif 000236
【０４７８】
最も好ましい＝１、特に好ましい＝２、より更に好ましい＝３、さらに好ましい＝４、より好ましい＝５、好ましい＝６
さらに、一般式（Ｉ−１−２）で表される化合物は、式（２．１）から式（２．４）で表される化合物群から選ばれる化合物であることが好ましく、式（２．２）から式（２．４）で表される化合物であることが好ましい。特に、式（２．２）で表される化合物は本発明の液晶組成物の応答速度を特に改善するため好ましい。また、応答速度よりも高いＴｎｉを求めるときは、式（２．３）または式（２．４）で表される化合物を用いることが好ましい。式（２．３）および式（２．４）で表される化合物の含有量は、低温での溶解度を良くするために３０％以上にすることは好ましくない。
【０４７９】
【化２１４】
0005943228.tif 000237
【０４８０】
【化２１５】
0005943228.tif 000238
【０４８１】
【化２１６】
0005943228.tif 000239
【０４８２】
【化２１７】
0005943228.tif 000240
【０４８３】
本発明の液晶組成物において、式（２．２）で表される化合物の含有量の好ましい範囲は、下記の表に示すとおりである。
【０４８４】
【表２３】
0005943228.tif 000241
【０４８５】
最も好ましい＝１、特に好ましい＝２、より更に好ましい＝３、さらに好ましい＝４、より好ましい＝５、好ましい＝６  本願発明の液晶組成物は、更に、一般式（Ｉ−１−２）で表される化合物と類似した構造を有する式（２．５）で表される化合物を含有することもできる。
【０４８６】
【化２１８】
0005943228.tif 000242
【０４８７】
低温での溶解性、転移温度、電気的な信頼性、複屈折率などの求められる性能に応じて式（２．５）であらわされる化合物の含有量を調整することが好ましい。  さらに、一般式（Ｉ）で表される化合物は一般式（Ｉ−２）で表される化合物群から選ばれる化合物であることが好ましい。
【０４８８】
【化２１９】
0005943228.tif 000243
【０４８９】
（式中、Ｒ１３およびＲ１４はそれぞれ独立して炭素原子数１〜５のアルキル基を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０４９０】
本発明の液晶組成物において、一般式（Ｉ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０４９１】
【表２４】
0005943228.tif 000244
【０４９２】
最も好ましい＝１、特に好ましい＝２、より更に好ましい＝３、さらに好ましい＝４、より好ましい＝５、好ましい＝６
さらに、一般式（Ｉ−２）で表される化合物は、式（３．１）から式（３．４）で表される化合物群から選ばれる化合物であることが好ましく、式（３．１）、式（３．３）または式（３．４）で表される化合物であることが好ましい。特に、式（３．２）で表される化合物は本発明の液晶組成物の応答速度を特に改善するため好ましい。また、応答速度よりも高いＴｎｉを求めるときは、式（３．３）または式（３．４）で表される化合物を用いることが好ましい。式（３．３）および式（３．４）で表される化合物の含有量は、低温での溶解度を良くするために２０％以上にすることは好ましくない。
【０４９３】
さらに、一般式（Ｉ−２）で表される化合物は、式（３．１）から式（３．４）で表される化合物群から選ばれる化合物であることが好ましく、式（３．１）、式（３．３）および／または式（３．４）で表される化合物であることが好ましい。
【０４９４】
【化２２０】
0005943228.tif 000245
【０４９５】
【化２２１】
0005943228.tif 000246
【０４９６】
【化２２２】
0005943228.tif 000247
【０４９７】
【化２２３】
0005943228.tif 000248
【０４９８】
本発明の液晶組成物において、式（３．３）で表される化合物の含有量の好ましい範囲は、下記の表に示すとおりである。
【０４９９】
【表２５】
0005943228.tif 000249
【０５００】
最も好ましい＝１、特に好ましい＝２、より更に好ましい＝３、さらに好ましい＝４、より好ましい＝５、好ましい＝６
さらに、一般式（Ｉ）で表される化合物は一般式（Ｉ−３）で表される化合物群から選ばれる化合物であることが好ましい。
【０５０１】
【化２２４】
0005943228.tif 000250
【０５０２】
（式中、Ｒ１３は一般式（Ｉ−２）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０５０３】
本発明の液晶組成物において、一般式（Ｉ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５０４】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０５０５】
さらに、一般式（Ｉ−３）で表される化合物は、式（４．１）から式（４．３）で表される化合物群から選ばれる化合物であることが好ましく、式（４．３）で表される化合物であることが好ましい。
【０５０６】
【化２２５】
0005943228.tif 000251
【０５０７】
【化２２６】
0005943228.tif 000252
【０５０８】
【化２２７】
0005943228.tif 000253
【０５０９】
さらに、一般式（Ｉ）で表される化合物は一般式（Ｉ−４）で表される化合物群から選ばれる化合物であることが好ましい。
【０５１０】
【化２２８】
0005943228.tif 000254
【０５１１】
（式中、Ｒ１１およびＲ１２は一般式（Ｉ）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０５１２】
本発明の液晶組成物において、一般式（Ｉ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０５１３】
【表２６】
0005943228.tif 000255
【０５１４】
最も好ましい＝１、特に好ましい＝２、より更に好ましい＝３、さらに好ましい＝４、より好ましい＝５、好ましい＝６
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０５１５】
さらに、一般式（Ｉ−４）で表される化合物は、式（５．１）から式（５．４）で表される化合物群から選ばれる化合物であることが好ましく、式（５．２）から式（５．４）で表される化合物であることが好ましい。
【０５１６】
【化２２９】
0005943228.tif 000256
【０５１７】
【化２３０】
0005943228.tif 000257
【０５１８】
【化２３１】
0005943228.tif 000258
【０５１９】
【化２３２】
0005943228.tif 000259
【０５２０】
式（５．４）で表される化合物の含有量の好ましい範囲は、下記の表に示すとおりである。
【０５２１】
【表２７】
0005943228.tif 000260
【０５２２】
最も好ましい＝１、特に好ましい＝２、より更に好ましい＝３、さらに好ましい＝４、より好ましい＝５、好ましい＝６
さらに、一般式（Ｉ）で表される化合物は一般式（Ｉ−５）で表される化合物群から選ばれる化合物であることが好ましい。
【０５２３】
【化２３３】
0005943228.tif 000261
【０５２４】
（式中、Ｒ１１およびＲ１２は一般式（Ｉ）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０５２５】
本発明の液晶組成物において、一般式（Ｉ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０５２６】
【表２８】
0005943228.tif 000262
【０５２７】
最も好ましい＝１、特に好ましい＝２、より更に好ましい＝３、さらに好ましい＝４、より好ましい＝５、好ましい＝６  低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０５２８】
さらに、一般式（Ｉ−５）で表される化合物は、式（６．１）から式（６．６）で表される化合物群から選ばれる化合物であることが好ましく、式（６．３）、式（６．４）および式（６．６）で表される化合物であることが好ましい。
【０５２９】
【化２３４】
0005943228.tif 000263
【０５３０】
【化２３５】
0005943228.tif 000264
【０５３１】
【化２３６】
0005943228.tif 000265
【０５３２】
【化２３７】
0005943228.tif 000266
【０５３３】
【化２３８】
0005943228.tif 000267
【０５３４】
【化２３９】
0005943228.tif 000268
【０５３５】
例えば、式（６．６）で表される化合物の含有量の好ましい範囲は、下記の表に示すとおりである。
【０５３６】
【表２９】
0005943228.tif 000269
【０５３７】
最も好ましい＝１、特に好ましい＝２、より更に好ましい＝３、さらに好ましい＝４、より好ましい＝５、好ましい＝６
一般式（Ｉ）で表される化合物は、更に、一般式（Ｉ−５）で表される化合物と類似した構造を有する式（２．７）及び式（６．８）で表される化合物であることもできる。
【０５３８】
【化２４０】
0005943228.tif 000270
【０５３９】
【化２４１】
0005943228.tif 000271
【０５４０】
低温での溶解性、転移温度、電気的な信頼性、複屈折率などの求められる性能に応じて式（６．７）であらわされる化合物の含有量を調整することが好ましい。
【０５４１】
さらに、一般式（Ｉ）で表される化合物は一般式（Ｉ−６）で表される化合物群から選ばれる化合物であることが好ましい。
【０５４２】
【化２４２】
0005943228.tif 000272
【０５４３】
（式中、Ｒ１１およびＲ１２は一般式（Ｉ）における意味と同じ意味を表す。）
さらに、一般式（Ｉ−６）で表される化合物は、式（７．１）で表される化合物であることが好ましい。
【０５４４】
【化２４３】
0005943228.tif 000273
【０５４５】
さらに、一般式（Ｉ）で表される化合物は一般式（Ｉ−７）で表される化合物群から選ばれる化合物であることが好ましい。
【０５４６】
【化２４４】
0005943228.tif 000274
【０５４７】
（式中、Ｒ１１およびＲ１２は一般式（Ｉ）における意味と同じ意味を表す。）
さらに、一般式（Ｉ−７）で表される化合物は、式（８．１）で表される化合物であることが好ましい。
【０５４８】
【化２４５】
0005943228.tif 000275
【０５４９】
さらに、一般式（Ｉ）で表される化合物は一般式（Ｉ−８）で表される化合物群から選ばれる化合物であることが好ましい。
【０５５０】
【化２４６】
0005943228.tif 000276
【０５５１】
（式中、Ｒ１６およびＲ１７はそれぞれ独立して炭素原子数２〜５のアルケニル基を表す。）
組み合わせることができる化合物の種類に特に制限は無いが、低温での溶解性、転移温度、電気的な信頼性、複屈折率などの求められる性能に応じて、１種類から３種類組み合わせることが好ましい。一般式（Ｉ−８）で表される化合物の含有量は、低温での溶解性、転移温度、電気的な信頼性、複屈折率、プロセス適合性、滴下痕、焼き付き、誘電率異方性などの求められる性能に応じて決定される。
【０５５２】
さらに、一般式（Ｉ−８）で表される化合物は、式（９．１）から式（９．１０）で表される化合物群から選ばれる化合物であることが好ましく、式（９．２）、式（９．４）および式（９．７）で表される化合物であることが好ましい。
【０５５３】
【化２４７】
0005943228.tif 000277
【０５５４】
【化２４８】
0005943228.tif 000278
【０５５５】
【化２４９】
0005943228.tif 000279
【０５５６】
【化２５０】
0005943228.tif 000280
【０５５７】
【化２５１】
0005943228.tif 000281
【０５５８】
【化２５２】
0005943228.tif 000282
【０５５９】
【化２５３】
0005943228.tif 000283
【０５６０】
【化２５４】
0005943228.tif 000284
【０５６１】
【化２５５】
0005943228.tif 000285
【０５６２】
【化２５６】
0005943228.tif 000286
【０５６３】
さらに、一般式（Ｌ）で表される化合物は、例えば一般式（ＩＩ−０）で表される化合物から選ばれる化合物であることが好ましい。
【０５６４】
【化２５７】
0005943228.tif 000287
【０５６５】
（Ｒ２１およびＲ２２はそれぞれ独立して炭素原子数２〜５のアルケニル基、炭素原子数１〜５のアルキル基又は炭素原子数１〜４のアルコキシ基を表し、Ａ２は１，４−シクロヘキシレン基または１，４−フェニレン基を表し、Ｑ２は単結合、−ＣＯＯ−、−ＣＨ２−ＣＨ２−または−ＣＦ２Ｏ−を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明のさらに別の実施形態では３種類である。さらに、本発明の別の実施形態では４種類以上である。
【０５６６】
本発明の液晶組成物において、一般式（ＩＩ−０）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０５６７】
【表３０】
0005943228.tif 000288
【０５６８】
最も好ましい＝１、特に好ましい＝２、より更に好ましい＝３、さらに好ましい＝４、より好ましい＝５、好ましい＝６
さらに、一般式（ＩＩ−０）で表される化合物は、例えば一般式（ＩＩ−１）で表される化合物群から選ばれる化合物であることが好ましい。
【０５６９】
【化２５８】
0005943228.tif 000289
【０５７０】
（Ｒ２１およびＲ２２は一般式（ＩＩ−０）における意味と同じ意味を表す。）
一般式（ＩＩ−１）で表される化合物の含有量は、低温での溶解性、転移温度、電気的な信頼性、複屈折率などの求められる性能に応じて調整することが好ましい。
【０５７１】
さらに、一般式（ＩＩ−１）で表される化合物は、例えば式（１０．１）及び式（１０．２）で表される化合物であることが好ましい。
【０５７２】
【化２５９】
0005943228.tif 000290
【０５７３】
さらに、一般式（ＩＩ−０）で表される化合物は、例えば一般式（ＩＩ−２）で表される化合物群から選ばれる化合物であることが好ましい。
【０５７４】
【化２６０】
0005943228.tif 000291
【０５７５】
（Ｒ２３は炭素原子数２〜５のアルケニル基を表し、Ｒ２４は炭素原子数１〜５のアルキル基または炭素原子数１〜４のアルコキシ基を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類以上である。
【０５７６】
本発明の液晶組成物において、一般式（ＩＩ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０５７７】
【表３１】
0005943228.tif 000292
【０５７８】
最も好ましい＝１、特に好ましい＝２、より更に好ましい＝３、さらに好ましい＝４、より好ましい＝５、好ましい＝６  さらに、一般式（ＩＩ−２）で表される化合物は、例えば式（１１．１）から式（１１．３）で表される化合物であることが好ましい。
【０５７９】
【化２６１】
0005943228.tif 000293
【０５８０】
【化２６２】
0005943228.tif 000294
【０５８１】
【化２６３】
0005943228.tif 000295
【０５８２】
低温での溶解性、転移温度、電気的な信頼性、複屈折率などの求められる性能に応じて、式（１１．１）で表される化合物を含有していても、式（１１．２）で表される化合物を含有していても、式（１１．１）で表される化合物と式（１１．２）で表される化合物との両方を含有していても良いし、式（１１．１）から式（１１．３）で表される化合物を全て含んでいても良い。式（１１．１）または式（１１．２）で表される化合物の含有量の好ましい範囲は、下記の表に示すとおりである。
【０５８３】
【表３２】
0005943228.tif 000296
【０５８４】
最も好ましい＝１、特に好ましい＝２、より更に好ましい＝３、さらに好ましい＝４、より好ましい＝５、好ましい＝６
式（１１．１）で表される化合物と式（１１．２）で表される化合物との両方を含有する場合は、両方の化合物の合計含有量の好ましい範囲は、下記の表に示すとおりである。
【０５８５】
【表３３】
0005943228.tif 000297
【０５８６】
最も好ましい＝１、特に好ましい＝２、より更に好ましい＝３、さらに好ましい＝４、より好ましい＝５、好ましい＝６
さらに、一般式（ＩＩ−０）で表される化合物は、例えば一般式（ＩＩ−３）で表される化合物群から選ばれる化合物であることが好ましい。
【０５８７】
【化２６４】
0005943228.tif 000298
【０５８８】
（Ｒ２５は炭素原子数１〜５のアルキル基を表し、Ｒ２４は炭素原子数１〜５のアルキル基または炭素原子数１〜４のアルコキシ基を表す。）
組み合わせることができる化合物の種類に特に制限は無いが、低温での溶解性、転移温度、電気的な信頼性、複屈折率などの求められる性能に応じて、これらの化合物の中から１種〜３種類含有することが好ましい。
【０５８９】
一般式（ＩＩ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０５９０】
【表３４】
0005943228.tif 000299
【０５９１】
最も好ましい＝１、特に好ましい＝２、より更に好ましい＝３、さらに好ましい＝４、より好ましい＝５、好ましい＝６
さらに、一般式（ＩＩ−３）で表される化合物は、例えば式（１２．１）から式（１２．３）で表される化合物であることが好ましい。
【０５９２】
【化２６５】
0005943228.tif 000300
【０５９３】
【化２６６】
0005943228.tif 000301
【０５９４】
【化２６７】
0005943228.tif 000302
【０５９５】
低温での溶解性、転移温度、電気的な信頼性、複屈折率などの求められる性能に応じて、式（１２．１）で表される化合物を含有していても、式（１２．２）で表される化合物を含有していても、式（１２．１）で表される化合物と式（１２．２）で表される化合物との両方を含有していても良い。式（１２．１）または式（１２．２）で表される化合物の含有量の好ましい範囲は、下記の表に示すとおりである。
【０５９６】
【表３５】
0005943228.tif 000303
【０５９７】
最も好ましい＝１、特に好ましい＝２、より更に好ましい＝３、さらに好ましい＝４、より好ましい＝５、好ましい＝６
式（１２．１）で表される化合物と式（１２．２）で表される化合物との両方を含有する場合は、両方の化合物の合計含有量の好ましい範囲は、下記の表に示すとおりである。
【０５９８】
【表３６】
0005943228.tif 000304
【０５９９】
最も好ましい＝１、特に好ましい＝２、より更に好ましい＝３、さらに好ましい＝４、より好ましい＝５、好ましい＝６
また、式（１２．３）で表される化合物の含有量の好ましい範囲は、下記の表に示すとおりである。
【０６００】
【表３７】
0005943228.tif 000305
【０６０１】
最も好ましい＝１、特に好ましい＝２、より更に好ましい＝３、さらに好ましい＝４、より好ましい＝５、好ましい＝６式（１２．３）で表される化合物は、光学活性化合物であってもよい。
【０６０２】
さらに、一般式（ＩＩ−３）で表される化合物は、例えば一般式（ＩＩ−３−１）で表される化合物群から選ばれる化合物であることが好ましい。
【０６０３】
【化２６８】
0005943228.tif 000306
【０６０４】
（Ｒ２５は炭素原子数１〜５のアルキル基を表し、Ｒ２６は炭素原子数１〜４のアルコキシ基を表す。）
一般式（ＩＩ−３−１）で表される化合物の含有量は、低温での溶解性、転移温度、電気的な信頼性、複屈折率などの求められる性能に応じて調整することが好ましい。
含有量の好ましい範囲は、下記の表に示すとおりである。
【０６０５】
【表３８】
0005943228.tif 000307
【０６０６】
最も好ましい＝１、特に好ましい＝２、より更に好ましい＝３、さらに好ましい＝４、より好ましい＝５、好ましい＝６
さらに、一般式（ＩＩ−３−１）で表される化合物は、例えば式（１３．１）から式（１３．４）で表される化合物であることが好ましく、特に、式（１３．３）で表される化合物であることが好ましい。
【０６０７】
【化２６９】
0005943228.tif 000308
【０６０８】
【化２７０】
0005943228.tif 000309
【０６０９】
【化２７１】
0005943228.tif 000310
【０６１０】
【化２７２】
0005943228.tif 000311
【０６１１】
さらに、一般式（ＩＩ−０）で表される化合物は、例えば一般式（ＩＩ−４）で表される化合物群から選ばれる化合物であることが好ましい。
【０６１２】
【化２７３】
0005943228.tif 000312
【０６１３】
（Ｒ２１およびＲ２２はそれぞれ独立して炭素原子数２〜５のアルケニル基、炭素原子数１〜５のアルキル基又は炭素原子数１〜４のアルコキシ基を表す。）
さらに、一般式（ＩＩ−４）で表される化合物は、例えば式（１４．１）から式（１４．５）で表される化合物であることが好ましく、特に、式（１４．２）または／および式（１４．５）で表される化合物であることが好ましい。
【０６１４】
【化２７４】
0005943228.tif 000313
【０６１５】
【化２７５】
0005943228.tif 000314
【０６１６】
【化２７６】
0005943228.tif 000315
【０６１７】
【化２７７】
0005943228.tif 000316
【０６１８】
【化２７８】
0005943228.tif 000317
【０６１９】
さらに、一般式（Ｌ）で表される化合物は、一般式（ＩＩＩ）で表される化合物群から選ばれる化合物であることが好ましい。
【０６２０】
【化２７９】
0005943228.tif 000318
【０６２１】
（Ｒ３１およびＲ３２はそれぞれ独立して炭素原子数２〜５のアルケニル基をまたは炭素原子数１〜５のアルキル基または炭素原子数１〜４のアルコキシ基を表す。）
一般式（ＩＩＩ）で表される化合物の含有量の好ましい範囲は、下記の表に示すとおりである。
【０６２２】
【表３９】
0005943228.tif 000319
【０６２３】
最も好ましい＝１、特に好ましい＝２、より更に好ましい＝３、さらに好ましい＝４、より好ましい＝５、好ましい＝６
さらに、一般式（ＩＩＩ）で表される化合物は、例えば式（１５．１）又は式（１５．２）で表される化合物であることが好ましく、特に、式（１５．１）で表される化合物であることが好ましい。
【０６２４】
【化２８０】
0005943228.tif 000320
【０６２５】
【化２８１】
0005943228.tif 000321
【０６２６】
さらに、一般式（ＩＩＩ）で表される化合物は、一般式（ＩＩＩ−１）で表される化合物群から選ばれる化合物であることが好ましい。
【０６２７】
【化２８２】
0005943228.tif 000322
【０６２８】
（Ｒ３３は炭素原子数２〜５のアルケニル基を表し。Ｒ３２はそれぞれ独立して炭素原子数１〜５のアルキル基または炭素原子数１〜４のアルコキシ基を表す。）
低温での溶解性、転移温度、電気的な信頼性、複屈折率などの求められる性能に応じて含有量を調整することが好ましい。
【０６２９】
一般式（ＩＩＩ−１）で表される化合物は、たとえば式（１６．１）または式（１６．２）で表される化合物であることが好ましい。
【０６３０】
【化２８３】
0005943228.tif 000323
【０６３１】
【化２８４】
0005943228.tif 000324
【０６３２】
さらに、一般式（ＩＩＩ）で表される化合物は、一般式（ＩＩＩ−２）で表される化合物群から選ばれる化合物であることが好ましい。
【０６３３】
【化２８５】
0005943228.tif 000325
【０６３４】
（Ｒ３１は一般式（ＩＩＩ）における意味と同じ意味を表す。）
一般式（ＩＩＩ−２）で表される化合物の含有量は、低温での溶解性、転移温度、電気的な信頼性、複屈折率などの求められる性能に応じて調整することが好ましい。
【０６３５】
さらに、一般式（ＩＩＩ−２）で表される化合物は、たとえば式（１７．１）から式（１７．３）で表される化合物群から選ばれる化合物であることが好ましく、特に式（１７．３）で表される化合物であることが好ましい。
【０６３６】
【化２８６】
0005943228.tif 000326
【０６３７】
【化２８７】
0005943228.tif 000327
【０６３８】
【化２８８】
0005943228.tif 000328
【０６３９】
更に、一般式（Ｌ）で表される化合物は、一般式（ＩＶ−０）で表される群より選ばれるであることが好ましい。
【０６４０】
【化２８９】
0005943228.tif 000329
【０６４１】
（式中、Ｒ４１及びＲ４２はそれぞれ独立して炭素原子数１〜５のアルキル基または炭素原子数２〜５のアルケニル基を表し、Ｘ４１及びＸ４２はそれぞれ独立して水素原子またはフッ素原子を表す。）
さらに、一般式（ＩＶ−０）で表される化合物は、例えば一般式（ＩＶ−１）で表される化合物群から選ばれる化合物であることが好ましい。
【０６４２】
【化２９０】
0005943228.tif 000330
【０６４３】
（式中、Ｒ４３、Ｒ４４はそれぞれ独立して炭素原子数１〜５のアルキル基を表す。）
一般式（ＩＶ−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０６４４】
【表４０】
0005943228.tif 000331
【０６４５】
最も好ましい＝１、特に好ましい＝２、より更に好ましい＝３、さらに好ましい＝４、より好ましい＝５、好ましい＝６
さらに、一般式（ＩＶ−１）で表される化合物は、例えば式（１８．１）から式（１８．９）で表される化合物であることが好ましい。
【０６４６】
【化２９１】
0005943228.tif 000332
【０６４７】
【化２９２】
0005943228.tif 000333
【０６４８】
【化２９３】
0005943228.tif 000334
【０６４９】
【化２９４】
0005943228.tif 000335
【０６５０】
【化２９５】
0005943228.tif 000336
【０６５１】
【化２９６】
0005943228.tif 000337
【０６５２】
【化２９７】
0005943228.tif 000338
【０６５３】
【化２９８】
0005943228.tif 000339
【０６５４】
【化２９９】
0005943228.tif 000340
【０６５５】
選ぶ化合物の分子量分布が広いことも溶解性に有効であるため、例えば、式（１８．１）または（１８．２）で表される化合物から１種類、式（１８．４）または（１８．５）で表される化合物から１種類、式（１８．６）または式（１８．７）で表される化合物から１種類、式（１８．８）または（１８．９）で表される化合物から１種類の化合物を選び、これらを適宜組み合わせることが好ましい。その中でも、式（１８．１）、式（１８．３）式（１８．４）、式（１８．６）および式（１８．９）で表される化合物を含むことが好ましい。
【０６５６】
さらに、一般式（ＩＶ−０）で表される化合物は、例えば一般式（ＩＶ−２）で表される化合物群から選ばれる化合物であることが好ましい。
【０６５７】
【化３００】
0005943228.tif 000341
【０６５８】
（式中、Ｒ４５及びＲ４６はそれぞれ独立して炭素原子数１〜５のアルキル基または炭素原子数２〜５のアルケニル基を表すが、少なくとも１つは炭素原子数２〜５のアルケニル基を表し、Ｘ４１及びＸ４２はそれぞれ独立して水素原子またはフッ素原子を表す。）
組み合わせることができる化合物の種類に特に制限は無いが、低温での溶解性、転移温度、電気的な信頼性、複屈折率などの求められる性能に応じて組み合わせる。
【０６５９】
一般式（ＩＶ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０６６０】
【表４１】
0005943228.tif 000342
【０６６１】
最も好ましい＝１、特に好ましい＝２、より更に好ましい＝３、さらに好ましい＝４、より好ましい＝５、好ましい＝６  さらに、一般式（ＩＶ−２）で表される化合物は、例えば式（１９．１）から式（１８．８）で表される化合物であることが好ましく、その中でも、式（１９．２）で表される化合物であることが好ましい。
【０６６２】
【化３０１】
0005943228.tif 000343
【０６６３】
【化３０２】
0005943228.tif 000344
【０６６４】
【化３０３】
0005943228.tif 000345
【０６６５】
【化３０４】
0005943228.tif 000346
【０６６６】
【化３０５】
0005943228.tif 000347
【０６６７】
【化３０６】
0005943228.tif 000348
【０６６８】
【化３０７】
0005943228.tif 000349
【０６６９】
【化３０８】
0005943228.tif 000350
【０６７０】
液晶組成物の成分として選ばれる化合物の分子量分布が広いことも溶解性に有効であるため、例えば、式（１９．１）または（１９．２）で表される化合物から１種類、式（１９．３）または（１９．４）で表される化合物から１種類、式（１９．５）または式（１９．６）で表される化合物から１種類、式（１９．７）または（１９．８）で表される化合物から１種類の化合物をそれぞれ選び、これらを適宜組み合わせることが好ましい。
【０６７１】
さらに、一般式（Ｌ）で表される化合物は、一般式（Ｖ）で表される群より選ばれる化合物であることが好ましい。
【０６７２】
【化３０９】
0005943228.tif 000351
【０６７３】
（式中、Ｒ５１およびＲ５２はそれぞれ独立して炭素原子数１〜５のアルキル基、炭素原子数２〜５のアルケニル基又は炭素原子数１〜４のアルコキシ基を表し、Ａ５１およびＡ５２はそれぞれ独立して１,４-シクロヘキシレン基または１,４-フェニレン基を表し、Ｑ５は単結合または−ＣＯＯ−を表し、Ｘ５１およびＸ５２はそれぞれ独立してフッ素原子または水素原子を表す。）
含有量の好ましい範囲は、下記の表に示すとおりである。
【０６７４】
【表４２】
0005943228.tif 000352
【０６７５】
最も好ましい＝１、特に好ましい＝２、より更に好ましい＝３、さらに好ましい＝４、より好ましい＝５、好ましい＝６  
さらに、一般式（Ｖ）で表される化合物は一般式（Ｖ−１）で表される化合物であることが好ましい。
【０６７６】
【化３１０】
0005943228.tif 000353
【０６７７】
（式中、Ｒ５１およびＲ５２、Ｘ５１およびＸ５２は一般式（Ｖ）における意味と同じ意味を表す）
さらに、一般式（Ｖ−１）で表される化合物は一般式（Ｖ−１−１）で表される化合物であることが好ましい。
【０６７８】
【化３１１】
0005943228.tif 000354
【０６７９】
（式中、Ｒ５１およびＲ５２は一般式（Ｖ）における意味と同じ意味を表す。）
一般式（Ｖ−１−１）で表される化合物の含有量の好ましい範囲は、下記の表に示すとおりである。
【０６８０】
【表４３】
0005943228.tif 000355
【０６８１】
最も好ましい＝１、特に好ましい＝２、より更に好ましい＝３、さらに好ましい＝４、より好ましい＝５、好ましい＝６
さらに、一般式（Ｖ−１−１）で表される化合物は、式（２０．１）から式（２０．４）で表される化合物であることが好ましく、式（２０．２）で表される化合物であることが好ましい。
【０６８２】
【化３１２】
0005943228.tif 000356
【０６８３】
【化３１３】
0005943228.tif 000357
【０６８４】
【化３１４】
0005943228.tif 000358
【０６８５】
【化３１５】
0005943228.tif 000359
【０６８６】
さらに、一般式（Ｖ−１）で表される化合物は一般式（Ｖ−１−２）で表される化合物であることが好ましい。
【０６８７】
【化３１６】
0005943228.tif 000360
【０６８８】
（式中、Ｒ５１およびＲ５２は一般式（Ｖ）における意味と同じ意味を表す。）
さらに、一般式（Ｖ−１−２）で表される化合物は、式（２１．１）から式（２１．３）で表される化合物であることが好ましく、式（２１．１）で表される化合物であることが好ましい。
【０６８９】
【化３１７】
0005943228.tif 000361
【０６９０】
【化３１８】
0005943228.tif 000362
【０６９１】
【化３１９】
0005943228.tif 000363
【０６９２】
さらに、一般式（Ｖ−１）で表される化合物は一般式（Ｖ−１−３）で表される化合物であることが好ましい。
【０６９３】
【化３２０】
0005943228.tif 000364
【０６９４】
（式中、Ｒ５１およびＲ５２は一般式（Ｖ）における意味と同じ意味を表す。）
さらに、一般式（Ｖ−１−３）で表される化合物は、式（２２．１）から式（２２．３）で表される化合物である。式（２２．１）で表される化合物であることが好ましい。
【０６９５】
【化３２１】
0005943228.tif 000365
【０６９６】
【化３２２】
0005943228.tif 000366
【０６９７】
【化３２３】
0005943228.tif 000367
【０６９８】
さらに、一般式（Ｖ）で表される化合物は一般式（Ｖ−２）で表される化合物であることが好ましい。
【０６９９】
【化３２４】
0005943228.tif 000368
【０７００】
（式中、Ｒ５１およびＲ５２、Ｘ５１およびＸ５２は一般式（Ｖ）における意味と同じ意味を表す。）
含有量の好ましい範囲は、下記の表に示すとおりである。
【０７０１】
【表４４】
0005943228.tif 000369
【０７０２】
最も好ましい＝１、特に好ましい＝２、より更に好ましい＝３、さらに好ましい＝４、より好ましい＝５、好ましい＝６
本発明の液晶組成物が高いＴｎｉの実施形態が望まれる場合は式（Ｖ−２）で表される化合物の含有量を多めにすることが好ましく、低粘度の実施形態が望まれる場合は含有量を少なめにすることが好ましい。
【０７０３】
さらに、一般式（Ｖ−２）で表される化合物は一般式（Ｖ−２−１）で表される化合物であることが好ましい。
【０７０４】
【化３２５】
0005943228.tif 000370
【０７０５】
（式中、Ｒ５１およびＲ５２は一般式（Ｖ）における意味と同じ意味を表す。）
さらに、一般式（Ｖ−２−１）で表される化合物は、式（２３．１）から式（２３．４）で表される化合物であることが好ましく、式（２３．１）または／および式（２３．２）で表される化合物であることが好ましい。
【０７０６】
【化３２６】
0005943228.tif 000371
【０７０７】
【化３２７】
0005943228.tif 000372
【０７０８】
【化３２８】
0005943228.tif 000373
【０７０９】
【化３２９】
0005943228.tif 000374
【０７１０】
さらに、一般式（Ｖ−２）で表される化合物は一般式（Ｖ−２−２）で表される化合物であることが好ましい。
【０７１１】
【化３３０】
0005943228.tif 000375
【０７１２】
（式中、Ｒ５１およびＲ５２は一般式（Ｖ）における意味と同じ意味を表す。）
さらに、一般式（Ｖ−２−２）で表される化合物は、式（２４．１）から式（２４．４）で表される化合物であることが好ましく、式（２４．１）または／および式（２４．２）で表される化合物であることが好ましい。
【０７１３】
【化３３１】
0005943228.tif 000376
【０７１４】
【化３３２】
0005943228.tif 000377
【０７１５】
【化３３３】
0005943228.tif 000378
【０７１６】
【化３３４】
0005943228.tif 000379
【０７１７】
さらに、一般式（Ｖ）で表される化合物は一般式（Ｖ−３）で表される化合物であることが好ましい。
【０７１８】
【化３３５】
0005943228.tif 000380
【０７１９】
（式中、Ｒ５１およびＲ５２は一般式（Ｖ）における意味と同じ意味を表す。）
一般式（Ｖ−３）で表される化合物の含有量の好ましい範囲は、下記の表に示すとおりである。
【０７２０】
【表４５】
0005943228.tif 000381
【０７２１】
最も好ましい＝１、特に好ましい＝２、より更に好ましい＝３、さらに好ましい＝４、より好ましい＝５、好ましい＝６
さらに、一般式（Ｖ−３）で表される化合物は、式（２５．１）から式（２４．３）で表される化合物であることが好ましい。
【０７２２】
【化３３６】
0005943228.tif 000382
【０７２３】
【化３３７】
0005943228.tif 000383
【０７２４】
【化３３８】
0005943228.tif 000384
【０７２５】
本発明の液晶組成物は、更に、一般式（ＶＩ）または／および一般式（ＶＩＩ）で表される化合物を１種または２種類以上含有することもできる。
【０７２６】
【化３３９】
0005943228.tif 000385
【０７２７】
【化３４０】
0005943228.tif 000386
【０７２８】
(式中、Ｒ６１Ｒ６２、Ｒ７１およびＲ７２はそれぞれ独立して炭素原子数１から１０の直鎖アルキル基、炭素原子数１から１０の直鎖アルコキシ基又は炭素原子数２から１０の直鎖アルケニル基を表す。）
一般式（ＶＩ）で表される化合物は、具体的には次に挙げる化合物が好適に使用できる。
【０７２９】
【化３４１】
0005943228.tif 000387
【０７３０】
【化３４２】
0005943228.tif 000388
【０７３１】
【化３４３】
0005943228.tif 000389
【０７３２】
【化３４４】
0005943228.tif 000390
【０７３３】
一般式（ＶＩＩ）で表される化合物は、具体的には次に挙げる化合物が好適に使用できる。
【０７３４】
【化３４５】
0005943228.tif 000391
【０７３５】
（液晶表示素子）
上記のような本発明の液晶組成物は、ＦＦＳモードの液晶表示素子に適用される。以下、図１〜６を参照にして、本発明に係るＦＦＳモードの液晶表示素子の例を説明する。
【０７３６】
図１は、液晶表示素子の構成を模式的に示す図である。図１では、説明のために便宜上各構成要素を離間して記載している。本発明に係る液晶表示素子１０の構成は、図１に記載するように、対向に配置された第一の透明絶縁基板２と、第二の透明絶縁基板７との間に挟持された液晶組成物（または液晶層５）を有するＦＦＳモードの液晶表示素子であって、該液晶組成物として前記本発明の液晶組成物を用いたことに特徴を有するものである。第一の透明絶縁基板２は、液晶層５側の面に電極層３が形成されている。また、液晶層５と、第一の透明絶縁基板２及び第二の透明絶縁基板７のそれぞれの間に、液晶層５を構成する液晶組成物と直接当接してホモジニアス配向を誘起する一対の配向膜４を有し、該液晶組成物中の液晶分子は、電圧無印加時に前記基板２，７に対して略平行になるように配向されている。図１および図３に示すように、前記第二の基板２および前記第一の基板７は、一対の偏光板１，８により挟持されてもよい。さらに、図１では、前記第二の基板７と配向膜４との間にカラーフィルタ６が設けられている。
【０７３７】
すなわち、本発明に係る液晶表示素子１０は、第一の偏光板１と、第一の基板２と、薄膜トランジスタを含む電極層３と、配向膜４と、液晶組成物を含む液晶層５と、配向膜４と、カラーフィルタ６と、第二の基板７と、第二の偏光板８と、が順次積層された構成である。第一の基板２と第二の基板７はガラス又はプラスチックの如き柔軟性をもつ透明な材料を用いることができ、一方はシリコン等の不透明な材料でも良い。２枚の基板２、７は、周辺領域に配置されたエポキシ系熱硬化性組成物等のシール材及び封止材によって貼り合わされていて、その間には基板間距離を保持するために、例えば、ガラス粒子、プラスチック粒子、アルミナ粒子等の粒状スペーサーまたはフォトリソグラフィー法により形成された樹脂からなるスペーサー柱が配置されていてもよい。
【０７３８】
図２は、図１における基板２上に形成された電極層３のＩＩ線で囲まれた領域を拡大した平面図である。図３は、図２におけるＩＩＩ−ＩＩＩ線方向に図１に示す液晶表示素子を切断した断面図である。図２に示すように、第一の基板２の表面に形成されている薄膜トランジスタを含む電極層３は、走査信号を供給するための複数のゲートバスライン２６と表示信号を供給するための複数のデータバスライン２５とが、互いに交差してマトリクス状に配置されている。なお、図２には、一対のゲートバスライン２５及び一対のデータバスライン２４のみが示されている。
【０７３９】
複数のゲートバスライン２６と複数のデータバスライン２５とにより囲まれた領域により、液晶表示装置の単位画素が形成され、該単位画素内には、画素電極２１及び共通電極２２が形成されている。ゲートバスライン２６とデータバスライン２５が互いに交差している交差部近傍には、ソース電極２７、ドレイン電極２４およびゲート電極２８を含む薄膜トランジスタが設けられている。この薄膜トランジスタは、画素電極２１に表示信号を供給するスイッチ素子として、画素電極２１と連結している。また、ゲートバスライン２６と並行して、共通ライン２９が設けられる。この共通ライン２９は、共通電極２２に共通信号を供給するために、共通電極２２と連結している。
【０７４０】
薄膜トランジスタの構造の好適な一態様は、例えば、図３で示すように、基板２表面に形成されたゲート電極１１と、当該ゲート電極１１を覆い、且つ前記基板２の略全面を覆うように設けられたゲート絶縁層１２と、前記ゲート電極１１と対向するよう前記ゲート絶縁層１２の表面に形成された半導体層１３と、前記半導体層１７の表面の一部を覆うように設けられた保護膜１４と、前記保護層１４および前記半導体層１３の一方の側端部を覆い、かつ前記基板２表面に形成された前記ゲート絶縁層１２と接触するように設けられたドレイン電極１６と、前記保護膜１４および前記半導体層１３の他方の側端部を覆い、かつ前記基板２表面に形成された前記ゲート絶縁層１２と接触するように設けられたソース電極１７と、前記ドレイン電極１６および前記ソース電極１７を覆うように設けられた絶縁保護層１８と、を有している。ゲート電極１１の表面にゲート電極との段差を無くす等の理由により陽極酸化被膜（図示せず）を形成してもよい。
【０７４１】
前記半導体層１３には、アモルファスシリコン、多結晶ポリシリコンなどを用いることができるが、ＺｎＯ、ＩＧＺＯ（Ｉｎ−Ｇａ−Ｚｎ−Ｏ）、ＩＴＯ等の透明半導体膜を用いると、光吸収に起因する光キャリアの弊害を抑制でき、素子の開口率を増大する観点からも好ましい。
【０７４２】
さらに、ショットキー障壁の幅や高さを低減する目的で半導体層１３とドレイン電極１６またはソース電極１７との間にオーミック接触層１５を設けても良い。オーミック接触層には、ｎ型アモルファスシリコンやｎ型多結晶ポリシリコン等のリン等の不純物を高濃度に添加した材料を用いることができる。
【０７４３】
ゲートバスライン２６やデータバスライン２５、共通ライン２９は金属膜であることが好ましく、Ａｌ、Ｃｕ、Ａｕ、Ａｇ、Ｃｒ、Ｔａ、Ｔｉ、Ｍｏ、Ｗ、Ｎｉ又はその合金がより好ましく、Ａｌ又はその合金の配線を用いる場合が特に好ましい。また、絶縁保護層１８は、絶縁機能を有する層であり、窒化ケイ素、二酸化ケイ素、ケイ素酸窒化膜等で形成される。
【０７４４】
図２及び図３に示す実施の形態では、共通電極２２はゲート絶縁層１２上のほぼ全面に形成された平板状の電極であり、一方、画素電極２１は共通電極２２を覆う絶縁保護層１８上に形成された櫛形の電極である。すなわち、共通電極２２は画素電極２１よりも第一の基板２に近い位置に配置され、これらの電極は絶縁保護層１８を介して互いに重なりあって配置される。画素電極２１と共通電極２２は、例えば、ＩＴＯ（Indium Tin Oxide）、ＩＺＯ（Indium Zinc Oxide）、ＩＺＴＯ（Indium Zinc Tin Oxide）等の透明導電性材料により形成される。画素電極２１と共通電極２２が透明導電性材料により形成されるため、単位画素面積で開口される面積が大きくなり、開口率及び透過率が増加する。
【０７４５】
画素電極２１と共通電極２２とは、これらの電極間にフリンジ電界を形成するために、画素電極２１と共通電極２２との間の電極間距離：Ｒが、第一の基板２と第二の基板７との距離：Ｇより小さくなるように形成されている。ここで、電極間距離：Ｒは各電極間の基板に水平方向の距離を表す。図３には、平板状の共通電極２２と櫛形の画素電極２１とが重なり合っているため、電極間距離：Ｒ＝０となる例が示されており、電極間距離：Ｒが第一の基板２と第二の基板７との距離（すなわち、セルギャップ）：Ｇよりも小さくなるため、フリンジの電界Ｅが形成される。したがって、ＦＦＳ型の液晶表示素子は、画素電極２１の櫛形を形成するラインに対して垂直な方向に形成される水平方向の電界と、放物線状の電界を利用することができる。画素電極２１の櫛状部分の電極幅：ｌ、及び、画素電極２１の櫛状部分の間隙の幅：ｍは、発生する電界により液晶層５内の液晶分子が全て駆動され得る程度の幅に形成することが好ましい。
【０７４６】
カラーフィルタ６は、光の漏れを防止する観点で、薄膜トランジスタおよびストレイジキャパシタ２３に対応する部分にブラックマトリックス（図示せず）を形成することが好ましい。
【０７４７】
電極層３、及び、カラーフィルタ６上には、液晶層５を構成する液晶組成物と直接当接してホモジニアス配向を誘起する一対の配向膜４が設けられている。配向膜４は、例えば、ラビング処理されたポリイミド膜であり、各配向膜の配向方向は平行である。ここで、図４を用いて、本実施形態における配向膜４のラビング方向（液晶組成物の配向方向）について説明する。図４は、配向膜４により誘起された液晶の配向方向を模式的に示す図である。本発明においては、正の誘電率異方性を有する液晶組成物が用いられる。したがって、画素電極２１の櫛形を形成するラインに対して垂直な方向（水平電界が形成される方向）をｘ軸としたときに、該ｘ軸と液晶分子３０の長軸方向とのなす角θが、概ね４５〜９０°となるように配向されることが好ましい。図４に示す例では、ｘ軸と液晶分子３０の長軸方向とのなす角θが、概ね４５°の例が示されている。このように液晶の配向方向を誘起するのは、液晶表示装置の最大透過率を高めるためである。
【０７４８】
また、偏光板１及び偏光板８は、各偏光板の偏光軸を調整して視野角やコントラストが良好になるように調整することができ、それらの透過軸がノーマリブラックモードで作動するように、互いに直行する透過軸を有することが好ましい。特に、偏光板１及び偏光板８のうちいずれかは、液晶分子３０の配向方向と平行な透過軸を有するように配置することが好ましい。また、コントラストが最大になるように液晶の屈折率異方性Δｎとセル厚ｄとの積を調整することが好ましい。更に、視野角を広げるための位相差フィルムも使用することもできる。
【０７４９】
上記のような構成のＦＦＳ型の液晶表示装置１０は、薄膜ＴＦＴを介して画素電極２１に画像信号（電圧）を供給することで、画素電極２１と共通電極２２との間にフリンジ電界を生じさせ、この電界によって液晶を駆動する。すなわち、電圧を印加しない状態では、液晶分子３０は、その長軸方向が、配向膜４の配向方向と平行になるように配置している。電圧を印加すると、画素電極２１と共通電極２２との間に放物線形の電界の等電位線が画素電極２１と共通電極２２の上部にまで形成され、液晶層５内の液晶分子３０は、形成された電界に沿って液晶層５内を回転する。本発明では、正の誘電率異方性を有する液晶分子３０を用いるため、液晶分子３０の長軸方向が、発生した電界方向に平行になるように回転する。
【０７５０】
図１〜図４を用いて説明したＦＦＳ型の液晶表示素子は一例であって、本発明の技術的思想から逸脱しない限りにおいて、他の様々な形態で実施することが可能である。例えば、図５は、図１における基板２上に形成された電極層３のＩＩ線で囲まれた領域を拡大した平面図の他の例である。図５に示すように、画素電極２１がスリットを有する構成としてもよい。また、スリットのパターンを、ゲートバスライン２６又はデータバスライン２５に対して傾斜角を持つようにして形成してもよい。
【０７５１】
また、図６は、図２におけるＩＩＩ−ＩＩＩ線方向に図１に示す液晶表示素子を切断した断面図の他の例である。図６に示す例では、櫛形あるいはスリットを有する共通電極２２を用いており、画素電極２１と共通電極２２との電極間距離はＲ＝αとなる。さらに、図３では共通電極２２がゲート絶縁膜１２上に形成されている例が示されていたが、図６に示されるように、共通電極２２を第一の基板２上に形成して、ゲート絶縁膜１２を介して画素電極２１を設けるようにしてもよい。画素電極２１の電極幅：ｌ、共通電極２２の電極幅：ｎ、及び、電極間距離：Ｒは、発生する電界により液晶層５内の液晶分子が全て駆動され得る程度の幅に適宜調整することが好ましい。
【０７５２】
本発明に係るＦＦＳモードの液晶表示素子は、特定の液晶組成物を用いているため、高速応答と表示不良の抑制を両立させることができる。
【０７５３】
また、ＦＦＳモードの液晶表示素子は、第一の基板２と第二の基板７との間に液晶層５を注入する際、例えば、真空注入法又は滴下注入（ＯＤＦ：One Drop Fill）法等の方法が行われるが、本願発明においては、ＯＤＦ法において、液晶組成物を基板に滴下した際の滴下痕の発生を抑えることができる。なお、滴下痕とは、黒表示した場合に液晶組成物を滴下した痕が白く浮かび上がる現象と定義する。
【０７５４】
滴下痕の発生は、注入される液晶材料に大きな影響を受けるものであるが、さらに、表示素子の構成によってもその影響は避けられない。ＦＦＳモードの液晶表示素子においては、表示素子中に形成される薄膜トランジスター、及び、櫛形やスリットを有する画素電極２１等は、薄い配向膜４、あるいは薄い配向膜４と薄い絶縁保護層１８等しか液晶組成物を隔てる部材が無いことから、イオン性物質を遮断しきれない可能性が高く、電極を構成する金属材料と液晶組成物の相互作用による滴下痕の発生を避けることができなかったが、ＦＦＳ型の液晶表示素子において本願発明の液晶組成物を組み合わせて用いることにより、効果的に滴下痕の発生が抑えられる。
【０７５５】
また、ＯＤＦ法による液晶表示素子の製造工程においては、液晶表示素子のサイズに応じて最適な液晶注入量を滴下する必要があるが、本願発明の液晶組成物は、例えば、液晶滴下時に生じる滴下装置内の急激な圧力変化や衝撃に対する影響が少なく、長時間にわたって安定的に液晶を滴下し続けることが可能であるため、液晶表示素子の歩留まりを高く保持することもできる。特に、最近流行しているスマートフォンに多用される小型液晶表示素子は、最適な液晶注入量が少ないために最適値からのずれを一定範囲内に制御すること自体が難しいが、本願発明の液晶組成物を用いることにより、小型液晶表示素子においても安定した液晶材料の吐出量を実現できる。
【０７５６】
本発明の液晶表示素子には、ＰＳ−ＦＦＳモード等の重合性モノマーの硬化物を構成要素とする液晶表示素子として使用するために、重合性化合物を含有することができる。使用できる重合性化合物として、光などのエネルギー線により重合が進行する光重合性モノマーなどが挙げられ、構造として、例えば、ビフェニル誘導体、ターフェニル誘導体などの六員環が複数連結した液晶骨格を有する重合性化合物などが挙げられる。更に具体的には、一般式（ＸＸ）
【０７５７】
【化３４６】
0005943228.tif 000392
【０７５８】
（式中、Ｘ２０１及びＸ２０２はそれぞれ独立して、水素原子又はメチル基を表し、
Ｓｐ２０１及びＳｐ２０２はそれぞれ独立して、単結合、炭素原子数１〜８のアルキレン基又は−Ｏ−（ＣＨ２）ｓ−（式中、ｓは２から７の整数を表し、酸素原子は芳香環に結合するものとする。）を表し、
Ｚ２０１は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２はそれぞれ独立して、フッ素原子又は水素原子を表す。）、−Ｃ≡Ｃ−又は単結合を表し、
Ｍ２０１は１，４−フェニレン基、トランス−１，４−シクロヘキシレン基又は単結合を表し、式中の全ての１，４−フェニレン基は、任意の水素原子がフッ素原子により置換されていても良い。）で表される二官能モノマーが好ましい。
【０７５９】
Ｘ２０１及びＸ２０２は、何れも水素原子を表すジアクリレート誘導体、何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０７６０】
Ｓｐ２０１及びＳｐ２０２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合１〜４のアルキル基が好ましく、ｓは１〜４が好ましい。
【０７６１】
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−又は単結合が好ましく、−ＣＯＯ−、−ＯＣＯ−又は単結合がより好ましく、単結合が特に好ましい。
【０７６２】
Ｍ２０１は任意の水素原子がフッ素原子により置換されていても良い１，４−フェニレン基、トランス−１，４−シクロヘキシレン基又は単結合を表すが、１，４−フェニレン基又は単結合が好ましい。Ｃが単結合以外の環構造を表す場合、Ｚ２０１は単結合以外の連結基も好ましく、Ｍ２０１が単結合の場合、Ｚ２０１は単結合が好ましい。
【０７６３】
これらの点から、一般式（ＸＸ）において、Ｓｐ２０１及びＳｐ２０２の間の環構造は、具体的には次に記載する構造が好ましい。
【０７６４】
一般式（ＸＸ）において、Ｍ２０１が単結合を表し、環構造が二つの環で形成される場合において、次の式（ＸＸａ−１）から式（ＸＸａ−５）を表すことが好ましく、式（ＸＸａ−１）から式（ＸＸａ−３）を表すことがより好ましく、式（ＸＸａ−１）を表すことが特に好ましい。
【０７６５】
【化３４７】
0005943228.tif 000393
【０７６６】
【化３４８】
0005943228.tif 000394
【０７６７】
【化３４９】
0005943228.tif 000395
【０７６８】
【化３５０】
0005943228.tif 000396
【０７６９】
【化３５１】
0005943228.tif 000397
【０７７０】
（式中、両端はＳｐ２０１又はＳｐ２０２に結合するものとする。）
これらの骨格を含む重合性化合物は重合後の配向規制力がＰＳＡ型液晶表示素子に最適であり、良好な配向状態が得られることから、表示ムラが抑制されるか、又は、全く発生しない。
【０７７１】
以上のことから、重合性モノマーとしては、一般式（ＸＸ−１）〜一般式（ＸＸ−４）が特に好ましく、中でも一般式（ＸＸ−２）が最も好ましい。
【０７７２】
【化３５２】
0005943228.tif 000398
【０７７３】
【化３５３】
0005943228.tif 000399
【０７７４】
【化３５４】
0005943228.tif 000400
【０７７５】
【化３５５】
0005943228.tif 000401
【０７７６】
（式中、Ｓｐ２０は炭素原子数２から５のアルキレン基を表す。）
本発明の液晶組成物にモノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０７７７】
本発明における液晶組成物は、さらに、一般式（Ｑ）で表される化合物を含有することができる。
【０７７８】
【化３５６】
0005943228.tif 000402
【０７７９】
（式中、ＲＱは炭素原子数１から２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、ＭＱはトランス−１，４−シクロへキシレン基、１，４−フェニレン基又は単結合を表す。）
ＲＱは炭素原子数１から２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよいが、炭素原子数１から１０の直鎖アルキル基、直鎖アルコキシ基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が好ましく、炭素原子数１から２０の直鎖アルキル基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が更に好ましい。ＭＱはトランス−１，４−シクロへキシレン基、１，４−フェニレン基又は単結合を表すが、トランス−１，４−シクロへキシレン基又は１，４−フェニレン基が好ましい。
【０７８０】
一般式（Ｑ）で表される化合物は、より具体的には、下記の一般式（Ｑ−ａ）から一般式（Ｑ−ｄ）で表される化合物が好ましい。
【０７８１】
【化３５７】
0005943228.tif 000403
【０７８２】
【化３５８】
0005943228.tif 000404
【０７８３】
【化３５９】
0005943228.tif 000405
【０７８４】
【化３６０】
0005943228.tif 000406
【０７８５】
式中、ＲＱ１は炭素原子数１から１０の直鎖アルキル基又は分岐鎖アルキル基が好ましく、ＲＱ２は炭素原子数１から２０の直鎖アルキル基又は分岐鎖アルキル基が好ましく、ＲＱ３は炭素原子数１から８の直鎖アルキル基、分岐鎖アルキル基、直鎖アルコキシ基又は分岐鎖アルコキシ基が好ましく、ＬＱは炭素原子数１から８の直鎖アルキレン基又は分岐鎖アルキレン基が好ましい。一般式（Ｑ−ａ）から一般式（Ｑ−ｄ）で表される化合物中、一般式（Ｑ−ｃ）及び一般式（Ｑ−ｄ）で表される化合物が更に好ましい。
本願発明の液晶組成物において、一般式（Ｑ）で表される化合物を１種又は２種を含有することが好ましく、１種から５種含有することが更に好ましく、その含有量は０．００１から１質量％であることが好ましく、０．００１から０．１質量％が更に好ましく、０．００１から０．０５質量％が特に好ましい。
【０７８６】
本発明の重合性化合物を含有した液晶組成物は、これに含まれる重合性化合物が紫外線照射により重合することで液晶配向能が付与される。  液晶表示素子に使用される液晶セルの２枚の基板はガラス又はプラスチックの如き柔軟性をもつ透明な材料を用いることができ、実質的に透明であれば材質に特に限定はなく、ガラス、セラミックス、プラスチック等を使用することができる。プラスチック基板としてはセルロ−ス、トリアセチルセルロ−ス、ジアセチルセルロ−ス等のセルロ−ス誘導体、ポリシクロオレフィン誘導体、ポリエチレンテレフタレ−ト、ポリエチレンナフタレ−ト等のポリエステル、ポリプロピレン、ポリエチレン等のポリオレフィン、ポリカーボネート、ポリビニルアルコ−ル、ポリ塩化ビニル、ポリ塩化ビニリデン、ポリアミド、ポリイミド、ポリイミドアミド、ポリスチレン、ポリアクリレート、ポリメチルメタクリレ−ト、ポリエーテルサルホン、ポリアリレート、さらにガラス繊維−エポキシ樹脂、ガラス繊維−アクリル樹脂などの無機−有機複合材料などを用いることができる。
【０７８７】
なおプラスチック基板を使用する際には、バリア膜を設けることが好ましい。バリア膜の機能は、プラスチック基板が有する透湿性を低下させ、液晶表示素子の電気特性の信頼性を向上することにある。バリア膜としては、それぞれ、透明性が高く水蒸気透過性が小さいものであれば特に限定されず、一般的には酸化ケイ素などの無機材料を用いて蒸着やスパッタリング、ケミカルベーパーデポジション法（ＣＶＤ法）によって形成した薄膜を使用する。２枚の基板は同素材を使用しても異素材を使用してもよく特に限定はない。ガラス基板を用いれば耐熱性や寸法安定性の優れた液晶表示素子を作製することができて好ましい。またプラスチック基板であれば、ロールツウロール法による製造方法に適し且つ軽量化あるいはフレキシブル化に適しており好ましい。また、平坦性及び耐熱性付与を目的とするならば、プラスチック基板とガラス基板とを組み合わせると良い結果を得ることができる。
２枚の基板の内の一方の基板はシリコン等の不透明な材料でも良い。
透明電極層を有する透明基板は、例えば、ガラス板等の透明基板上にインジウムスズオキシド（ＩＴＯ）をスパッタリングすることにより得ることができる。
【０７８８】
カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０７８９】
前記基板上には、ブラックマトリックス、カラーフィルタ６、平坦化膜あるいは配向膜４等を設けている。
【０７９０】
ブラックマトリックスは、例えば、顔料分散法にて作製する。具体的にはバリア膜を設けた基板上に、ブラックマトリックス形成用に黒色の着色剤を均一分散させたカラーレジン液を塗布し、着色層を形成する。続いて、着色層をベーキングして硬化する。この上にフォトレジストを塗布し、これをプリベークする。フォトレジストにマスクパターンを通して露光した後に、現像を行って着色層をパターニングする。この後、フォトレジスト層を剥離し、着色層をベーキングしてブラックマトリックスが完成する。
【０７９１】
あるいは、フォトレジスト型の顔料分散液を使用してもよい。この場合は、フォトレジスト型の顔料分散液を塗布し、プリベークしたのち、マスクパターンを通して露光した後に、現像を行って着色層をパターニングする。この後、フォトレジスト層を剥離し、着色層をベーキングしてブラックマトリックスが完成する。
【０７９２】
カラーフィルタ６は、顔料分散法、電着法、印刷法あるいは染色法等にて作成する。顔料分散法を例にとると、（例えば赤色の）顔料を均一分散させたカラーレジン液を基板上に塗布し、ベーキング硬化後、該上にフォトレジストを塗布しプリベークする。フォトレジストにマスクパターンを通して露光した後に現像を行い、パターニングする。この後フォトレジスト層を剥離し、再度ベーキングすることで、（赤色の）カラーフィルタが完成する。作成する色順序に特に限定はない。同様にして、緑カラーフィルタ、青カラーフィルタを形成する。
【０７９３】
透明電極には、カラーフィルタ上に、必要に応じて表面平坦化のためにオーバーコート層を設ける。透明電極は透過率が高い方が好ましく、電気抵抗が小さいほうが好ましい。透明電極はＩＴＯなどの酸化膜をスパッタリング法などによって形成する。
【０７９４】
また、前記透明電極を保護する目的で、透明電極の上にパッシベーション膜を設ける場合もある。
【０７９５】
前記基板には、配向膜４を形成しているが、これは液晶を配向させる機能を有する膜であり、通常ポリイミドのような高分子材料が用いられることが多い。塗布液には、高分子材料と溶剤からなる配向剤溶液が使われる。配向膜はシール材との接着力を阻害する可能性があるため、封止領域内にパターン塗布する。塗布にはフレキソ印刷法のような印刷法、インクジェットのような液滴吐出法が用いられる。塗布された配向剤溶液は仮乾燥により溶剤が蒸発した後、ベーキングにより架橋硬化される。この後、配向機能を出すために、配向処理を行う。
【０７９６】
配向処理は通常ラビング法にて行われる。前述のように形成された高分子膜上を、レーヨンのような繊維から成るラビング布を用いて一方向にこすることにより液晶配向能が生じる。
【０７９７】
また、光配向法を用いることもある。光配向法は、光感受性を有する有機材料を含む配向膜上に偏光を照射することにより配向能を発生させる方法であり、ラビング法による基板の傷や埃の発生が生じない。光配向法における有機材料の例としては二色性染料を含有する材料がある。二色性染料としては、光二色性に起因するワイゲルト効果による分子の配向誘起もしくは異性化反応（例：アゾベンゼン基）、二量化反応（例：シンナモイル基）、光架橋反応（例：ベンゾフェノン基）、あるいは光分解反応（例：ポリイミド基）のような、液晶配向能の起源となる光反応を生じる基（以下、光配向性基と略す）を有するものを用いることができる。塗布された配向剤溶液は仮乾燥により溶剤が蒸発した後、任意の偏向を有する光（偏光）を照射することで、任意の方向に配向能を有する配向膜を得ることができる。
【０７９８】
前記基板２、７の基板間の厚みを均一に保つために、スペーサーを介して、基板の間隔を調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性Δｎとセル厚ｄとの積を調整することが好ましい。スペーサーの種類として、ガラス粒子、プラスチック粒子、アルミナ粒子、フォトレジスト材料などからなる柱状スペーサー等が挙げられる。前記柱状スペーサーの形状は特に限定されず、その水平断面を円形、四角形などの多角形など様々な形状にすることができるが、工程時のミスアラインマージンを考慮して、水平断面を円形または正多角形にすることが特に好ましい。また該突起形状は、円錐台または角錐台であることが好ましい。
【０７９９】
前記柱状スペーサーの材質は、シール材もしくはシール材に使用する有機溶剤、あるいは液晶に溶解しない材質であれば特に限定されないが、加工及び軽量化の面から合成樹脂（硬化性樹脂）であることが好ましい。一方、前記突起は、フォトリソグラフィによる方法や液滴吐出法により、第一の基板上のシール材が接する面に設けることが可能である。このような理由から、フォトリソグラフィによる方法や液滴吐出法に適した、光硬化性樹脂を使用することが好ましい。
【０８００】
透明電極上に、柱状スペーサー形成用の（着色剤を含まない）レジン液を塗布する。続いて、このレジン層をベーキングして硬化する。この上にフォトレジストを塗布し、これをプリベークする。フォトレジストにマスクパターンを通して露光した後に、現像を行ってレジン層をパターニングする。この後、フォトレジスト層を剥離し、レジン層をベーキングして柱状スペーサーが完成する。
【０８０１】
柱状スペーサーの形成位置はマスクパターンによって所望の位置に決めることができる。従って、液晶表示素子の封止領域内と封止領域外（シール材塗布部分）との両方を同時に作成することができる。また柱状スペーサーは封止領域の品質が低下することがないように、ブラックマトリックスの上に位置するように形成させることが好ましい。このようにフォトリソグラフィ法によって作製された柱状スペーサーのことを、カラムスペーサ又はフォトスペーサと呼ぶことがある。
【０８０２】
前記スペーサーの材質は、ＰＶＡ−スチルバゾ感光性樹脂などのネガ型水溶性樹脂や多官能アクリル系モノマー、アクリル酸共重合体、トリアゾール系開始剤などの混合物が使用される。あるいはポリイミド樹脂に着色剤を分散させたカラーレジンを使う方法もある。本発明においては特に限定はなく、使用する液晶やシール材との相性に従い公知の材質でスペーサーを得ることができる。  前記基板を、透明電極層が内側となるように対向させ、又、封止領域となる面にシール材を塗布する。
【０８０３】
シール材の材質は特に限定はなく、エポキシ系やアクリル系の光硬化性、熱硬化性、光熱併用硬化性の樹脂に重合開始剤を添加した硬化性樹脂組成物が使用される。また、透湿性や弾性率、粘度などを制御するために、無機物や有機物よりなるフィラー類を添加することがある。これらフィラー類の形状は特に限定されず、球形、繊維状、無定形などがある。さらに、セルギャップを良好に制御するために単分散径を有する球形や繊維状のギャップ材を混合したり、基板との接着力をより強化するために、基板上突起と絡まりやすい繊維状物質を混合しても良い。このとき使用する繊維状物質の直径はセルギャップの１／５〜１／１０以下程度が望ましく、繊維状物質の長さはシール塗布幅よりも短いことが望ましい。
【０８０４】
また、繊維状物質の材質は所定の形状が得られるものであれば特に限定されず、セルロース、ポリアミド、ポリエステルなどの合成繊維やガラス、炭素などの無機材料を適宜選ぶことが可能である。
【０８０５】
シール材を塗布する方法としては、印刷法やディスペンス法があるが、シール材の使用量が少ないディスペンス法が望ましい。シール材の塗布位置は封止領域に悪影響を及ぼさないように通常ブラックマトリックス上とする。次工程の液晶滴下領域を形成するため（液晶が漏れないように）、シール材塗布形状は閉ループ形状とする。
【０８０６】
前記シール材を塗布した基板の閉ループ形状（封止領域）に液晶を滴下する。通常はディスペンサーを使用する。滴下する液晶量は液晶セル容積と一致させるため、柱状スペーサーの高さとシール塗布面積とを掛け合わせた体積と同量を基本とする。しかし、セル貼り合わせ工程における液晶漏れや表示特性の最適化のために、滴下する液晶量を適宜調整することもあれば、液晶滴下位置を分散させることもある。
【０８０７】
次に、前記シール材を塗布し液晶を滴下したフ基板に、もう一方の基板を貼り合わせる。具体的には、静電チャックのような基板を吸着させる機構を有するステージに一方の基板ともう一方の基板を吸着させ、双方の配向膜と配向膜とが向きあい、シール材ともう一方の基板が接しない位置（距離）に配置する。この状態で系内を減圧する。減圧終了後、基板と基板との貼り合せ位置を確認しながら両基板位置を調整する（アライメント操作）。貼り合せ位置の調整が終了したら、一方の基板上のシール材ともう一方の基板とが接する位置まで基板を接近させる。この状態で系内に不活性ガスを充填させ、徐々に減圧を開放しながら常圧に戻す。このとき、大気圧により双方の基板が貼り合わされ、柱状スペーサーの高さ位置でセルギャップが形成される。この状態でシール材に紫外線を照射してシール材を硬化することによって液晶セルを形成する。この後、場合によって加熱工程を加え、シール材硬化を促進する。シール材の接着力強化や電気特性信頼性の向上のために、加熱工程を加えることが多い。
【０８０８】
二枚の偏光板１、８は、各偏光板の偏光軸を調整して視野角やコントラトが良好になるように調整する。更に、視野角を広げるための位相差フィルムも使用することもできる。
【実施例】
【０８０９】
以下に実施例を挙げて本発明を更に詳述するが、本発明はこれらの実施例に限定されるものではない。また、以下の実施例及び比較例の組成物における「％」は『質量％』を意味する。【０８１０】
実施例中、測定した特性は以下の通りである。【０８１１】
ＴＮＩ  ：ネマチック相−等方性液体相転移温度（℃）
Δｎ  ：２５℃における屈折率異方性
Δε  ：２５℃における誘電率異方性
η    ：２０℃における粘度（ｍＰａ・ｓ）
γ１  ：２５℃における回転粘度（ｍＰａ・ｓ)
ＶＨＲ：周波数６０Ｈｚ，印加電圧１Ｖの条件下で６０℃における電圧保持率（％）
焼き付き  ：
液晶表示素子の焼き付き評価は、表示エリア内に所定の固定パターンを１０００時間表示させた後に、全画面均一な表示を行ったときの固定パターンの残像のレベルを目視にて以下の４段階評価で行った。【０８１２】
◎残像無し
○残像ごく僅かに有るも許容できるレベル
△残像有り許容できないレベル
×残像有りかなり劣悪
滴下痕  ：
液晶表示装置の滴下痕の評価は、全面黒表示した場合における白く浮かび上がる滴下痕を目視にて以下の４段階評価で行った。【０８１３】
◎残像無し
○残像ごく僅かに有るも許容できるレベル
△残像有り許容できないレベル
×残像有りかなり劣悪
プロセス適合性  ：
プロセス適合性は、ＯＤＦプロセスにおいて、定積計量ポンプを用いて１回に５０ｐＬずつ液晶を滴下することを１０００００回行い、次の「０〜１００回、１０１〜２００回、２０１〜３００回、・・・・９９９０１〜１０００００回」の各１００回ずつ滴下された液晶量の変化を以下の４段階で評価した。【０８１４】
◎変化が極めて小さい（安定的に液晶表示素子を製造できる）
○変化が僅かに有るも許容できるレベル
△変化が有り許容できないレベル（斑発生により歩留まりが悪化）
×変化が有りかなり劣悪（液晶漏れや真空気泡が発生）
低温での溶解性：
低温での溶解性評価は、液晶組成物を調製後、２ｍＬのサンプル瓶に液晶組成物を１ｇ秤量し、これに温度制御式試験槽の中で、次を１サイクル「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」として温度変化を与え続け、目視にて液晶組成物からの析出物の発生を観察し、以下の４段階評価を行った。【０８１５】
◎６００時間以上析出物が観察されなかった。【０８１６】
○３００時間以上析出物が観察されなかった。【０８１７】
△１５０時間以内に析出物が観察された。【０８１８】
×７５時間以内に析出物が観察された。
尚、実施例において化合物の記載について以下の略号を用いる。
（側鎖）
−ｎ        −ＣｎＨ２ｎ＋１  炭素原子数ｎの直鎖状アルキル基
−Ｏｎ      −ＯＣｎＨ２ｎ＋１  炭素原子数ｎの直鎖状アルコキシ基
−Ｖ        −Ｃ＝ＣＨ２  ビニル基
−Ｖｎ      −Ｃ＝Ｃ−ＣｎＨ２ｎ＋１  炭素原子数（ｎ＋１）の１−アルケン
−ＣＦ２Ｏ―−ＣＦＦＯ−
（環構造）【０８１９】
【化３６１】
0005943228.tif 000407
【０８２０】
（比較例１（液晶組成物１））
次に示す組成を有する液晶組成物１（比較例１）を調製し、その物性値を測定した。この結果を次の表に示す。【０８２１】
液晶組成物１を用いて、ＴＶ用として一般的であるセル厚３．０μｍのＦＦＳモードの液晶表示素子を作製した。液晶組成物の注入は、滴下法にて行い、焼き付き、滴下痕、プロセス適合性及び低温での溶解性の評価を行った。【０８２２】
尚、化合物略号の右の数値は含有量を表し、数値は全て質量％を表す。【０８２３】
【表４６】
0005943228.tif 000408
【０８２４】
液晶組成物１はＴＶ用液晶組成物として良好な物性を示し、電圧保持率、焼き付き、滴下痕などの信頼性にかかる特性も良好な特性を示した。また、プロセス適合性、低温での溶解性も良好な結果を示した。透過率は８７．２％であった。
（実施例１）
比較例１の液晶組成物に、本願一般式（ＩＶ）で表される化合物である3-Ph-Ph5-Ph-2を添加した実施例１の組成物を調整し、その物性値を測定した。この結果を次の表に示す。【０８２５】
【表４７】
0005943228.tif 000409
【０８２６】
実施例１の組成物は、比較例１の液晶組成物１と比較してほぼ同等の物性、信頼性、プロセス適合性、低温での溶解性を維持しつつ、比較例１の液晶組成物１の透過率である８７．２％と比較して高い透過率である８８．１％を示した。
（実施例２〜４）
比較例１の液晶組成物に、本願一般式（ＩＶ）で表される化合物である3-Ph-Ph5-Ph-2を比率を変えて添加した実施例２〜４の組成物を調整し、その物性値を測定した。この結果を次の表に示す。【０８２７】
【表４８】
0005943228.tif 000410
【０８２８】
実施例２〜４の組成物は、比較例１の液晶組成物１と比較してほぼ同等の物性、信頼性、プロセス適合性、低温での溶解性を維持しつつ、比較例１の液晶組成物１の透過率である８７．２％と比較して高い透過率である８９．０〜９０．１％を示した。
（実施例５〜８）
比較例１の液晶組成物に、本願一般式（ＩＶ）で表される化合物である3-Ph-Ph5-Ph-2及び3-Ph-Ph5-O2を比率を変えて添加した実施例５〜８の組成物を調整し、その物性値を測定した。この結果を次の表に示す。【０８２９】
【表４９】
0005943228.tif 000411
【０８３０】
実施例５〜８の組成物は、比較例１の液晶組成物１と比較してほぼ同等の物性、信頼性、プロセス適合性、低温での溶解性を維持しつつ、比較例１の液晶組成物１の透過率である８７．２％と比較して高い透過率である８７．９〜９０．３％を示した。
（実施例９〜１１）
比較例１の液晶組成物に、本願一般式（ＩＶ）で表される化合物である3-Cy-Cy-Ph5-O2、5-Cy-Cy-Ph5-O2及び3-Cy-Ph-Ph5-O2を比率を変えて添加した実施例９〜１１の組成物を調整し、その物性値を測定した。この結果を次の表に示す。【０８３１】
【表５０】
0005943228.tif 000412
【０８３２】
実施例９〜１１の組成物は、比較例１の液晶組成物１と比較してほぼ同等の物性、信頼性、プロセス適合性、低温での溶解性を維持しつつ、比較例１の液晶組成物１の透過率である８７．２％と比較して高い透過率である８９．１〜９０．３％を示した。
（比較例２）
次に示す組成を有する液晶組成物２（比較例２）を調製し、その物性値を測定した。この結果を次の表に示す。【０８３３】
液晶組成物２を用いて、ＴＶ用として一般的であるセル厚３．０μｍのＦＦＳモードの液晶表示素子を作製した。液晶組成物の注入は、滴下法にて行い、焼き付き、滴下痕、プロセス適合性及び低温での溶解性の評価を行った。【０８３４】
【表５１】
0005943228.tif 000413
【０８３５】
液晶組成物２はＴＶ用液晶組成物として良好な物性を示した。また、透過率は８７．３％であった。
（実施例１２〜１５）
比較例２の液晶組成物に、本願一般式（ＩＶ）で表される化合物である3-Ph-Ph5-Ph-O2及び3-Ph-Ph5-O2を比率を変えて添加した実施例１２〜１５の組成物を調整し、その物性値を測定した。この結果を次の表に示す。【０８３６】
【表５２】
0005943228.tif 000414
【０８３７】
実施例１２〜１５の組成物は、比較例２の液晶組成物２と比較してほぼ同等の物性を維持しつつ、比較例２の液晶組成物２の透過率である８７．３％と比較して高い透過率である８８．１〜８９．３％を示した。
（実施例１６〜１８）
比較例２の液晶組成物に、本願一般式（ＩＶ）で表される化合物である3-Cy-Cy-Ph5-O2、5-Cy-Cy-Ph5-O2及び3-Cy-Ph-Ph5-O2を比率を変えて添加した実施例１６〜１８の組成物を調整し、その物性値を測定した。この結果を次の表に示す。【０８３８】
【表５３】
0005943228.tif 000415
【０８３９】
実施例１６〜１８の組成物は、比較例２の液晶組成物２と比較してほぼ同等の物性を維持しつつ、比較例２の液晶組成物２の透過率である８７．３％と比較して高い透過率である８８．３〜８９．５％を示した。
（比較例３）
次に示す組成を有する液晶組成物３（比較例３）を調製し、その物性値を測定した。この結果を次の表に示す。【０８４０】
液晶組成物３を用いて、ＴＶ用として一般的であるセル厚３．０μｍのＦＦＳモードの液晶表示素子を作製した。液晶組成物の注入は、滴下法にて行い、焼き付き、滴下痕、プロセス適合性及び低温での溶解性の評価を行った。【０８４１】
【表５４】
0005943228.tif 000416
【０８４２】
液晶組成物３はＴＶ用液晶組成物として良好な物性を示した。また、透過率は８８．０％であった。
（実施例１９〜２２）
比較例３の液晶組成物に、本願一般式（ＩＶ）で表される化合物である3-Ph-Ph5-Ph-2及び3-Ph-Ph5-O2を比率を変えて添加した実施例１９〜２２の組成物を調整し、その物性値を測定した。この結果を次の表に示す。【０８４３】
【表５５】
0005943228.tif 000417
【０８４４】
実施例１９〜２２の組成物は、比較例３の液晶組成物３と比較してほぼ同等の物性を維持しつつ、比較例３の液晶組成物３の透過率である８８．０％と比較して高い透過率である８８．８〜９０．０％を示した。
（実施例２３〜２５）
比較例３の液晶組成物に、本願一般式（ＩＶ）で表される化合物である3-Cy-Cy-Ph5-O2、5-Cy-Cy-Ph5-O2及び3-Cy-Ph-Ph5-O2を比率を変えて添加した実施例２３〜２５の組成物を調整し、その物性値を測定した。この結果を次の表に示す。【０８４５】
【表５６】
0005943228.tif 000418
【０８４６】
実施例２３〜２５の組成物は、比較例３の液晶組成物３と比較してほぼ同等の物性を維持しつつ、比較例３の液晶組成物３の透過率である８８．０％と比較して高い透過率である８９．２〜９０．５％を示した。
【図１】
0005943228.tif 000425
【図２】
0005943228.tif 000426
【図３】
0005943228.tif 000427
【図４】
0005943228.tif 000428
【図５】
0005943228.tif 000429
【図６】
0005943228.tif 000430